(57)【要約】      （修正有）【課題】多種類のプラスチックを含む廃棄物から、リサイクル資源の利用者に応じてリサイクル資源を選別回収する廃棄物の選別方法の提供。【解決手段】水槽において、比重１より小さい、浮遊する第１水槽浮遊物と、沈降する第１水槽沈降物とに分離、回収する第１水槽比重選別工程Ｓ７と、第１水槽比重選別工程Ｓ７により分離回収した廃棄物粉砕物の第１水槽沈降物を、更に水槽において比重１より大きい重液で浮遊する第２水槽浮遊物と、沈降する第２水槽沈降物とに分離、回収する第２水槽比重選別工程Ｓ８とを有し、第１水槽比重選別工程Ｓ７により分離処理した際に生じた廃棄物粉砕物の第１水槽浮遊物は、ケミカルリサイクル用材料となる「石油精製原料」、「ナフサ原料」として回収し、第２水槽比重選別工程Ｓ８により分離処理した際に生じた廃棄物粉砕物の第２水槽浮遊物は、燃料用リサイクル材料となる「セメント原燃料」、「工業炉原燃料」として回収する。【選択図】図１
2022002833.tif 000002
【特許請求の範囲】
【請求項１】
多種類のプラスチックを含む廃棄物から、リサイクル資源の利用者に応じてリサイクル資源を選別回収する廃棄物の選別方法であって、
ケミカルリサイクル原料を回収するため、廃棄物を所定の大きさに粉砕した粉砕物から、第１水槽において、比重１．０の水に浮遊する第１水槽浮遊物と、沈降する第１水槽沈降物とに分離する第１水槽選別工程と、
燃料用原料を回収するため、前記第１水槽沈降物から、第２水槽において、比重１．０乃至１．３４の液体に浮遊する第２水槽浮遊物と、沈降する第２水槽沈降物とに分離する第２水槽選別工程と、
前記第１水槽浮遊物を、脱水及び乾燥して、ケミカルリサイクル原料の対象となる「石油精製原料」「ナフサ原料」として回収する第１回収工程と、
前記第２水槽浮遊物を、脱水及び乾燥して、燃料用原料の対象となる「セメント原燃料」「工業炉原料」として回収する第２回収工程とを有することを特徴とする廃棄物の選別方法。
【請求項２】
請求項１に記載の廃棄物の選別方法であって、
前記燃料用原料は、火力発電の燃料用原料であることを特徴とする廃棄物の選別方法。
【請求項３】
請求項１に記載の廃棄物の選別方法であって、
前記第２水槽選別工程は、前記第１水槽選別工程の前に行われることを特徴とする廃棄物の選別方法。
【請求項４】
請求項２に記載の廃棄物の選別方法であって、
前記廃棄物を、粒径１００ｍｍ−３００ｍｍの大きさに破砕して破砕物とし、
前記破砕物から金属類磁性体を、磁力を用いて分離して鉄分離破砕物として回収し、
前記鉄分離破砕物から非鉄分を分離し非鉄分離破砕物として回収し、
前記非鉄分離破砕物を、粒径５〜１００ｍｍの大きさに粉砕した粉砕物を、前記第１水槽に投入することを特徴とする廃棄物の選別方法。
【請求項５】
多種類のプラスチックを含む廃棄物から、リサイクル資源の利用者に応じてリサイクル資源を選別回収するリサイクル資源の生成方法であって、
ケミカルリサイクル原料を回収するため、廃棄物を所定の大きさに粉砕した粉砕物から、第１水槽において、比重１．０の水に浮遊する第１水槽浮遊物と、沈降する第１水槽沈降物とに分離する第１水槽選別工程と、
燃料用原料を回収するため、前記第１水槽沈降物から、第２水槽において、比重１．０乃至１．３４の液体に浮遊する第２水槽浮遊物と、沈降する第２水槽沈降物とに分離する第２水槽選別工程と、
前記第１水槽浮遊物を、脱水及び乾燥して、ケミカルリサイクル原料の対象となる「石油精製原料」「ナフサ原料」として回収する第１回収工程と、
前記第２水槽浮遊物を、脱水及び乾燥して、燃料用原料の対象となる「セメント原燃料」「工業炉原料」として回収する第２回収工程とを有することを特徴とするリサイクル原料の生成方法。
【請求項６】
多種類のプラスチックを含む廃棄物から、リサイクル資源の利用者に応じてリサイクル資源を選別回収する廃棄物の選別方法であって、
ケミカルリサイクル原料を回収するため、廃棄物を所定の大きさに粉砕した粉砕物から、第３水槽において、第１の水流で浮遊する第１水流浮遊物と、沈降する第１水流沈降物とに分離する第１水流選別工程と、
燃料用原料を回収するため、前記第１水流沈降物から、第４水槽において、前記第１の水流より早い第２の水流で浮遊する第２水流浮遊物と、沈降する第２水流沈降物とに分離する第２水流選別工程と、
前記第１水流浮遊物を、脱水及び乾燥して、ケミカルリサイクル原料の対象となる「石油精製原料」「ナフサ原料」として回収する第３回収工程と、
前記第２水流浮遊物を、脱水及び乾燥して、燃料用原料の対象となる「セメント原燃料」「工業炉原料」として回収する第４回収工程とを有することを特徴とする廃棄物の選別方法。
【請求項７】
請求項６に記載の廃棄物の選別方法であって、
前記燃料用原料は、火力発電の燃料用原料であることを特徴とする廃棄物の選別方法。
【請求項８】
請求項６に記載の廃棄物の選別方法であって、
前記廃棄物を、粒径１００ｍｍ−３００ｍｍの大きさに破砕して破砕物とし、
前記破砕物から金属類磁性体を、磁力を用いて分離して鉄分離破砕物として回収し、
前記鉄分離破砕物から非鉄分を分離し非鉄分離破砕物として回収し、
前記非鉄分離破砕物を、粒径５〜１００ｍｍの大きさに粉砕した粉砕物を、前記第３水槽に投入することを特徴とする廃棄物の選別方法。
【請求項９】
多種類のプラスチックを含む廃棄物から、リサイクル資源の利用者に応じてリサイクル資源を選別回収するリサイクル資源の生成方法であって、
ケミカルリサイクル原料を回収するため、廃棄物を所定の大きさに粉砕した粉砕物から、第３水槽において、第１の水流で浮遊する第１水流浮遊物と、沈降する第１水流沈降物とに分離する第１水流選別工程と、
燃料用原料を回収するため、前記第１水流沈降物から、第４水槽において、前記第１の水流より早い第２の水流で浮遊する第２水流浮遊物と、沈降する第２水流沈降物とに分離する第２水流選別工程と、
前記第１水流浮遊物を、脱水及び乾燥して、ケミカルリサイクル原料の対象となる「石油精製原料」「ナフサ原料」として回収する第３回収工程と、
前記第２水流浮遊物を、脱水及び乾燥して、燃料用原料の対象となる「セメント原燃料」「工業炉原料」として回収する第４回収工程とを有することを特徴とするリサイクル資源の生成方法。
【請求項１０】
多種類のプラスチックを含む廃棄物から、リサイクル資源の利用者に応じてリサイクル資源を選別回収する廃棄物の選別方法であって、
ケミカルリサイクル原料を回収するため、廃棄物を所定の大きさに粉砕した粉砕物から、第５水槽において、比重１．０の水に浮遊する第３水槽浮遊物と、沈降する第３水槽沈降物とに分離する第３水槽比重選別工程と、
燃料用原料を回収するため、前記第３水槽沈降物から、第６水槽において、水を第３の水流で浮遊する第３水流浮遊物と、沈降する第３水流沈降物とに分離する第３水流選別工程と、
前記第３水槽浮遊物を、脱水及び乾燥して、ケミカルリサイクル原料の対象となる「石油精製原料」「ナフサ原料」として回収する第５回収工程と、
前記第３水流浮遊物を、脱水及び乾燥して、燃料用原料の対象となる「セメント原燃料」「工業炉原料」として回収する第６回収工程とを有することを特徴とする廃棄物の選別方法。
【請求項１１】
請求項１０記載の廃棄物の選別方法であって、
前記第３水槽比重選別工程として、前記第５水槽に、比重１．３４の重液に浮遊する第３Ａ水槽浮遊物と、沈降する第３Ａ水槽沈降物とに分離する第３Ａ水槽比重選別工を有することを特徴とする廃棄物の選別方法。
【請求項１２】
請求項１１に記載の廃棄物の選別方法であって、
前記燃料用原料は、火力発電の燃料用原料であることを特徴とする廃棄物の選別方法。
【請求項１３】
請求項１１に記載の廃棄物の選別方法であって、
前記廃棄物を、粒径１００ｍｍ−３００ｍｍの大きさに破砕して破砕物とし、
前記破砕物から金属類磁性体を、磁力を用いて分離して鉄分離破砕物として回収し、
前記鉄分離破砕物から非鉄分を分離し非鉄分離破砕物として回収し、
前記非鉄分離破砕物を、粒径５〜１００ｍｍの大きさに粉砕した粉砕物を、前記第５水槽に投入することを特徴とする廃棄物の選別方法。
【請求項１４】
多種類のプラスチックを含む廃棄物から、リサイクル資源の利用者に応じてリサイクル資源を選別回収する廃棄物の比重選別処理装置であって、
廃棄物を所定の大きさに破砕する破砕機と、
前記破砕機による廃棄物破砕物から鉄分を分離、回収する磁力選別機と、
前記磁力選別機により分離した廃棄物破砕物の非鉄分を、分離、回収する非鉄分分離機と、
前記磁力選別機と前記非鉄分分離機により処理した廃棄物破砕物を所定の大きさに粉砕し、洗浄する粉砕洗浄機と、
前記粉砕洗浄機で粉砕した廃棄物粉砕物を水槽において、ケミカルリサイクル原料を回収するため、比重１．００未満の液体によって第１水槽浮遊物と、第１水槽沈降物に選別する第１比重選別水槽と、
前記第１水槽沈降物について、比重１・３４の液体が満たされた水槽において、燃料用原料を回収するため、浮遊する第２水槽浮遊物と、沈降する第２水槽沈降物とに選別する第２比重選別水槽と、
前記第１水槽浮遊物および前記第２水槽浮遊物を脱水する脱水装置と、
前記脱水装置で脱水された前記第１水槽浮遊物と前記第２水槽浮遊物をそれぞれ乾燥する乾燥機とを有し、
前記第１比重選別水槽は、前記第１水槽浮遊物からケミカルリサイクル原料として、「石油精製原料」「ナフサ原料」として回収し、
前記第２比重選別水槽は、前記第２水槽浮遊物から燃料用原料として「セメント原燃料」「工業炉原料」として回収することを特徴とする廃棄物の比重選別処理装置。
【請求項１５】
多種類のプラスチックを含む廃棄物から、リサイクル資源の利用者に応じてリサイクル資源を選別回収する廃棄物の比重選別処理装置であって、
廃棄物を所定の大きさに破砕する破砕機と、
前記破砕機による廃棄物破砕物から鉄分を分離、回収する磁力選別機と、
前記磁力選別機により分離した廃棄物破砕物の非鉄分を、分離、回収する非鉄分分離機と、
前記磁力選別機と前記非鉄分分離機により処理した廃棄物破砕物を所定の大きさに粉砕し、洗浄する粉砕洗浄機と、
ケミカルリサイクル原料を回収するため、前記粉砕洗浄機で粉砕した廃棄物粉砕物を水槽において、比重１．００未満に相当する水流によって第１水流浮遊物と、第１水流沈降物に選別する第１水流選別水槽と、
燃料用原料を回収するため、前記第１水流沈降物について、比重１．３４に相当する水流によって、浮遊する第２水流浮遊物と、沈降する第２水流沈降物とに選別する第２水流選別水槽と、
前記第１水流浮遊物および前記第１水流沈降物を脱水する脱水装置と、
前記脱水装置で脱水された前記第１水流浮遊物と前記第２水流浮遊物をそれぞれ乾燥する乾燥機とを有し、
前記第１水流選別水槽は、前記第１水流浮遊物からケミカルリサイクル原料として、「石油精製原料」「ナフサ原料」として回収し、
前記第２水流選別水槽は、前記第２水流浮遊物から燃料用原料として「セメント原燃料」「工業炉原料」として回収することを特徴とする廃棄物の比重選別処理装置。
【請求項１６】
多種類のプラスチックを含む廃棄物から、リサイクル資源の利用者に応じてリサイクル資源を選別回収する廃棄物の比重選別処理装置であって、
廃棄物を所定の大きさに破砕する破砕機と、
前記破砕機による廃棄物破砕物から鉄分を分離、回収する磁力選別機と、
前記磁力選別機により分離した廃棄物破砕物の非鉄分を、分離、回収する非鉄分分離機と、
前記磁力選別機と前記非鉄分分離機により処理した廃棄物破砕物を所定の大きさに粉砕し、洗浄する粉砕洗浄機と、
前記粉砕洗浄機で粉砕した廃棄物粉砕物を水槽において、ケミカルリサイクル原料を回収するため、比重１．００未満の液体によって第３水槽浮遊物と、第３水槽沈降物に選別する第３比重選別水槽と、
燃料用原料を回収するため、前記第３水槽沈降物について、比重１．３４に相当する水流によって、浮遊する第３水流浮遊物と、沈降する第３水流沈降物とに選別する第３水流選別水槽と、
前記第３水槽浮遊物および前記第３水流浮遊物を脱水する脱水装置と、
前記脱水装置で脱水された前記第３水流浮遊物と前記第３水流浮遊物をそれぞれ乾燥する乾燥機とを有し、
前記第３水流選別水槽は、前記第３水流浮遊物からケミカルリサイクル原料として、「石油精製原料」「ナフサ原料」として回収し、
前記第３水流選別水槽は、前記第３水流浮遊物から燃料用原料として「セメント原燃料」「工業炉原料」として回収することを特徴とする廃棄物の比重選別処理装置。
【請求項１７】
多種類のプラスチックを含む廃棄物から、リサイクル資源の利用者に応じてリサイクル資源を選別回収する廃棄物の比重選別処理装置であって、
廃棄物を所定の大きさに破砕する破砕機と、
前記破砕機による廃棄物破砕物から鉄分を分離、回収する磁力選別機と、
前記磁力選別機により分離した廃棄物破砕物の非鉄分を、分離、回収する非鉄分分離機と、
前記磁力選別機と前記非鉄分分離機により処理した廃棄物破砕物を所定の大きさに粉砕し、洗浄する粉砕洗浄機と、
前記粉砕洗浄機で粉砕した廃棄物粉砕物を水槽において、ケミカルリサイクル原料を回収するため、比重１．３４未満の液体によって第３Ａ水槽浮遊物と、第３Ａ水槽沈降物に選別する第３Ａ比重選別水槽と、
燃料用原料を回収するため、前記第３Ａ水槽沈降物について、比重１．００から１．２０に相当する水流によって、浮遊する第３Ａ水流浮遊物と、沈降する第３Ａ水流沈降物とに選別する第３Ａ水流選別水槽と、
前記第３Ａ水槽浮遊物および前記第３Ａ水流浮遊物を脱水する脱水装置と、
前記脱水装置で脱水された前記第３Ａ水槽浮遊物と前記第３Ａ水流浮遊物をそれぞれ乾燥する乾燥機とを有し、
前記第３Ａ水流選別水槽は、前記第３Ａ水槽浮遊物からケミカルリサイクル原料として、「石油精製原料」「ナフサ原料」として回収し、
前記第３Ａ水流選別水槽は、前記第３Ａ水流浮遊物から燃料用原料として「セメント原燃料」「工業炉原料」として回収することを特徴とする廃棄物の比重選別処理装置。
【発明の詳細な説明】
【技術分野】
【０００１】
本発明は、廃棄物を再資源化するリサイクル技術に係り、特に、種々の不純物を含む廃棄物をリサイクルの用途ごとに、再資源化する廃棄物の比重選別方法、リサイクル原料の製造方法及びその処理装置に関する。
【背景技術】
【０００２】
木材や金属は自然界に長く放置しておくと腐ったり錆びたりするが、プラスチックは化学的に安定な物質のため、自然の中に放置しておいても分解されない。プラスチックを含む一般廃棄物及び産業廃棄物の排出量は増加一途を辿り、廃棄物の処理は、重要な環境問題の一つとなっている。
【０００３】
例えば、中国では、2017年7月「固体廃棄物輸入管理制度改革実施案」を公表した。この中で、固体廃棄物の輸入管理制度を十全なものとすること、固体廃棄物の回収、利用、管理を強めることなどを基本的な思想とし、2019年末までに国内資源で代替可能な固体廃棄物の輸入を段階的に停止することとなった。
【０００４】
このように、中国をはじめとするアジア諸国の廃棄物の輸入規制を受け、日本国内での廃棄物の保管量が増大している。このままの状況が続くと、今後、各自治体において、排出されたプラスチックの不適正処理が発生する可能性がある。
【０００５】
一般的に、廃棄物は、産業廃棄物と一般廃棄物に分類される。産業廃棄物は、燃え殻、汚泥、廃油、廃酸、廃アルカリおよび廃棄物類などの１９種類に分類されている。一般廃棄物は、「産業廃棄物以外の廃棄物」と定義されている。
【０００６】
自動車、家電製品、建築材、プラスチック容器等の産業廃棄物は、再資源化する際に破砕・粉砕する。破砕機により破砕、粉砕した破砕物、粉砕物は、マグネットドラム等で選別し集積した「鉄」、同極磁石を使用した自動非鉄分分離機で分離、回収し集積した非鉄金属類を回収している。しかし、廃棄物については廃棄処分されることが多い。また、一般廃棄物は、固形燃料（RDF、RPF）、焼却灰・飛灰のセメント原料化、セメント等としてリサイクルされているが、リサイクル率は20％程度と低い。
【０００７】
リサイクル技術の中で、廃棄物を効率的に回収する技術として、例えば、特許文献１「廃棄物の選別処理システムおよび選別処理方法」があげられる。特許文献１には、複数種類の材質を含む廃棄物から再利用プラスチックを選別するための廃棄物の選別処理システムであって、材質による波長の吸収度の相違に基づいて前記再利用プラスチックを選別するための光学式選別装置と、材質による比重の相違に基づいて前記再利用プラスチックの純度を高めるための遠心分離機と、を備え、前記光学式選別装置および前記遠心分離機を用いて前記廃棄物を処理することにより、前記再利用プラスチックの少なくとも１種類を種類別の再利用プラスチックとして選別する機能を有する、廃棄物の選別処理システム、が開示されている。
【先行技術文献】
【特許文献】
【０００８】
【特許文献１】特開２０１７−１７０６５３号公報
【発明の概要】
【発明が解決しようとする課題】
【０００９】
特許文献１は、単一の種類ごとに廃プラスチックを選別するニーズの高まりに対応するための技術であり、廃プラスチック等を圧縮し梱包したベール品を出発原料とし、廃プラスチックから単一種類の材質を再利用プラスチックとして高精度に選別している。そのため、遠心分離機を用いて、高純度ＰＰや高純度ＰＯを製造することが開示されている。
【００１０】
しかし、産業廃棄物や一般廃棄物等の廃棄物には、ＰＰ、ＰＯ以外に再利用される多くの資源が含まれ、多種類のプラスチックを含む廃棄物から、リサイクル資源として利用できる材料を、効率良く選別することを目的としていない。
【００１１】
一般廃棄物や産業廃棄物として廃棄処理されていた廃棄物には、多くの種類のプラスチックが混在しているほかに、金属、土砂、ガラス等の異物が混入している。
【００１２】
本発明の発明者は、従来では単なる廃棄物であったものから有価物として再利用するために、リサイクル資源の利用者に応じて、リサイクル価値の高いケミカルリサイクル原料、セメント原燃料および工業炉原燃料等の燃料用原料に選別して、利用できれば、リサイクルコストを低減し、廃棄物のリサイクル率を向上させることできることに着目した。
【００１３】
また、リサイクル資源を利用する者が、ケミカルリサイクル原料を利用する化学工業系、燃料用原料がセメント原燃料、工業炉原燃料系と別個であることに着目した。
【００１４】
さらに、重要な点として、ケミカルリサイクル原料と、燃料用原料と、これら以外のリサイクル不可の残渣が比重に応じて簡単に選別できることに着目した。
【００１５】
本発明の目的は、リサイクル資源の利用者に応じて、ケミカルリサイクル原料となる「石油精製原料」、「ナフサ原料」と、燃料用原料となる「セメント原燃料」、「工業炉原燃料」とを、それぞれ効率よく回収する廃棄物の選別方法、リサイクル材料の製造方法及びその処理装置を提供することにある。
【課題を解決するための手段】
【００１６】
上記課題を解決するための選別方法の一形態は、多種類のプラスチックを含む廃棄物から、リサイクル資源の利用者に応じてリサイクル資源を選別回収する廃棄物の選別方法であって、ケミカルリサイクル原料を回収するため、廃棄物を所定の大きさに粉砕した粉砕物から、第１水槽において、比重１．０の水に浮遊する第１水槽浮遊物と、沈降する第１水槽沈降物とに分離する第１水槽選別工程と、燃料用原料を回収するため、前記第１水槽沈降物から、第２水槽において、比重１．０乃至１．３４の液体に浮遊する第２水槽浮遊物と、沈降する第２水槽沈降物とに分離する第２水槽選別工程と、前記第１水槽浮遊物を、脱水及び乾燥して、ケミカルリサイクル原料の対象となる「石油精製原料」「ナフサ原料」として回収する第１回収工程と、前記第２水槽浮遊物を、脱水及び乾燥して、燃料用原料の対象となる「セメント原燃料」「工業炉原料」として回収する第２回収工程とを有する。
【００１７】
上記課題を解決するための選別方法の他の一形態は、多種類のプラスチックを含む廃棄物から、リサイクル資源の利用者に応じてリサイクル資源を選別回収する廃棄物の選別方法であって、ケミカルリサイクル原料を回収するため、廃棄物を所定の大きさに粉砕した粉砕物から、第３水槽において、第１の水流で浮遊する第１水流浮遊物と、沈降する第１水流沈降物とに分離する第１水流選別工程と、燃料用原料を回収するため、前記第１水流沈降物から、第４水槽において、前記第１の水流より早い第２の水流で浮遊する第２水流浮遊物と、沈降する第２水流沈降物とに分離する第２水流選別工程と、前記第１水流浮遊物を、脱水及び乾燥して、ケミカルリサイクル原料の対象となる「石油精製原料」「ナフサ原料」として回収する第３回収工程と、前記第２水流浮遊物を、脱水及び乾燥して、燃料用原料の対象となる「セメント原燃料」「工業炉原料」として回収する第４回収工程とを有する。
【００１８】
上記課題を解決するための選別方法の他の一形態は、多種類のプラスチックを含む廃棄物から、リサイクル資源の利用者に応じてリサイクル資源を選別回収するリサイクル資源の生成方法であって、ケミカルリサイクル原料を回収するため、廃棄物を所定の大きさに粉砕した粉砕物から、第３水槽において、第１の水流で浮遊する第１水流浮遊物と、沈降する第１水流沈降物とに分離する第１水流選別工程と、燃料用原料を回収するため、前記第１水流沈降物から、第４水槽において、前記第１の水流より早い第２の水流で浮遊する第２水流浮遊物と、沈降する第２水流沈降物とに分離する第２水流選別工程と、前記第１水流浮遊物を、脱水及び乾燥して、ケミカルリサイクル原料の対象となる「石油精製原料」「ナフサ原料」として回収する第３回収工程と、前記第２水流浮遊物を、脱水及び乾燥して、燃料用原料の対象となる「セメント原燃料」「工業炉原料」として回収する第４回収工程とを有する。
【００１９】
上記課題を解決するためのリサイクル原料の生成方法の一形態は、多種類のプラスチックを含む廃棄物から、リサイクル資源の利用者に応じてリサイクル資源を選別回収するリサイクル資源の生成方法であって、ケミカルリサイクル原料を回収するため、廃棄物を所定の大きさに粉砕した粉砕物から、第１水槽において、比重１．０の水に浮遊する第１水槽浮遊物と、沈降する第１水槽沈降物とに分離する第１水槽選別工程と、燃料用原料を回収するため、前記第１水槽沈降物から、第２水槽において、比重１．０乃至１．３４の液体に浮遊する第２水槽浮遊物と、沈降する第２水槽沈降物とに分離する第２水槽選別工程と、前記第１水槽浮遊物を、脱水及び乾燥して、ケミカルリサイクル原料の対象となる「石油精製原料」「ナフサ原料」として回収する第１回収工程と、前記第２水槽浮遊物を、脱水及び乾燥して、燃料用原料の対象となる「セメント原燃料」「工業炉原料」として回収する第２回収工程とを有する。
【発明の効果】
【００２０】
本発明の廃棄物の比重選別方法では、廃棄物を含む粉砕物について比重選別を数段階に行うことで、リサイクル資源の利用者に応じてケミカルリサイクル原料、燃料用原料に選別することができる。
【図面の簡単な説明】
【００２１】
【図１】実施例１の水槽比重選別工程を２段階で実施する廃棄物の水槽比重選別方法の基本形態を示す作業フロー図である。
【図２】実施例１の廃棄物の比重選別処理における具体的な水槽比重選別工程の一例を示す作業フロー図である。
【図３】実施例２の水流比重選別工程を２段階で実施する廃棄物の水流比重選別処理の基本形態を示す作業フロー図である。
【図４】実施例２の廃棄物の比重選別処理における具体的な水流比重選別工程の一例を示す作業フロー図である。
【図５】実施例３の水槽比重選別と水流比重選別とを組み合わせた廃棄物の比重選別処理の基本形態を示す作業フロー図である。
【図６】実施例３の廃棄物の比重選別処理における具体的な水槽比重選別工程と水流比重選別工程の一例を示す作業フロー図である。
【図７】実施例４の連続した比重選別水槽を有する廃棄物の水槽比重選別処理装置の基本形態を示すブロック図である。
【図８】実施例５の連続した水流選別水槽を有する廃棄物の水流比重選別処理装置の基本形態を示すブロック図である。
【図９】実施例６の水槽比重選別と水流選別水槽とを組み合わせた廃棄物の比重選別処理装置の基本形態を示すブロック図である。
【図１０】各実施例の処理対象となるプラスチックの種類と比重を示した図である。
【図１１】実施例１、３、４、６で水槽比重選別に用いる水槽を示した図である。
【発明を実施するための形態】
【００２２】
本発明の廃棄物の比重選別処理は、リサイクル資源の利用者に応じて、ケミカルリサイクル原料となる「石油精製原料」、「ナフサ原料」と、燃料用原料となる「セメント原燃料」、「工業炉原燃料」とを、それぞれ効率よく回収する廃棄物の比重選別処理、リサイクル材料の製造方法及びその処理装置である。
【００２３】
図１０に、後述する各実施例の廃棄物に含まれて、処理対象となるプラスチックの種類と比重を示した。
【００２４】
プラスチックは、図１０に示す表１の「プラスチックの種類と比重」に示すように、比重の小さいポリプロピレン、ポリエチレンから、比重の大きいポリカーボネート、ＰＥＴ樹脂（ポリエチレンテレフタレート）、ポリ塩化ビニルと比重値がそれぞれ異なる。また、同じ種類のプラスチックであっても、その製造方法の相違、利用目的の相違により微妙に比重値が異なる。
【００２５】
更に、プラスチック材料には、その剛性、耐熱性、寸法安定性の向上を図るため、結晶核剤としてタルクが充填されている。そのために、廃棄物破砕物、粉砕物の比重は、表１に示した比重表にある数値と異なることが多い。当然であるが、タルクの充填量が多い廃棄物は、比重表にある数値より大きな数値となる。タルクの充填量が少ない廃棄物は、比重表にある数値より小さな数値となる。
【００２６】
本発明者らは、表１に示したように、廃棄物の粉砕物は、リサイクル用途に応じて、大きく３つの分類に分けられることに着目した。３つの分類の内、分類１は、水の比重１を基準に、比重１未満である。分類２は、比重１よりやや大きいもの（比重１．００から１．３４）である。分類３は、更に比重の大きいもの（比重１．３５以上）である。
【００２７】
尚、上記分類の内、分類１は、ケミカルリサイクルのリサイクル材料として回収し、分類２は、燃料用原料のリサイクル材料として回収し、分類３は、残渣として回収する。
【００２８】
また、本実施の形態において、上記分類は、リサイクル資源の利用者に応じて、リサイクル価値の高いケミカルリサイクル原料、セメント原燃料および工業炉原燃料等の燃料用原料に選別するためのものであり、例えば、分類２として示したポリプロピレンタルク入りやＡＢＳ樹脂等を、ケミカルリサイクル原料として利用可能であれば、分類１として扱うこともできる。その場合には、後述する比重選別の比重も分類に合わせて変更することになる。
【００２９】
また、分類３を更に、比重１．３５−１．３９の分類３−１と、比重１．４０以上の分類３−２に分類選別しても良い。分類３−１は、ポリ塩化ビニル、塩化ビニル樹脂を低温加熱脆化技術、塩化揮発焼却で、マテリアルリサイクル材料としてリサイクルし、塩素分を海洋還元する。一方、比重１．４０以上の残渣については、塩化揮発法による焼却灰からの重金属の高効率分離・回収されても良い。
【００３０】
燃料用原料は、工業炉、火力発電用の燃料として利用することができる。
【００３１】
このように、本発明は、リサイクル材料を用いる者に応じて、廃棄物からケミカルリサイクル原料、燃料用原料、残渣に比重を用いることで選別し、回収する。
【実施例１】
【００３２】
図１は、実施例１の水槽比重選別工程を２段階で実施する廃棄物の比重選別処理の基本形態を示す作業フロー図である。図２は、実施例１の廃棄物の比重選別処理における具体的な水槽比重選別工程の一例を示す作業フロー図である。
【００３３】
実施例１の廃棄物の比重選別処理は、一般廃棄物であるプラスチック容器、破砕プラスチック及び産業廃棄物である廃自動車、家電製品、建築材等の廃棄物のそれぞれを対象とすることができる。廃棄物を破砕した破砕物から金属などの有価物を分離した後に行なう。廃棄物の比重選別処理は、この破砕物を粉砕した粉砕物について数段階の比重選別処理を行い、有機系材料の有用物に再資源化する処理である。特に、実施例１の廃棄物の比重選別処理は、廃棄物の選別に水槽比重選別工程を２段階で実施し、ケミカルリサイクル原料と、燃料用原料とを回収する。
【００３４】
＜廃棄物の比重選別処理の主処理ライン＞
実施例１の廃棄物の選別処理は、次の各処理工程を有する。主に、手選別工程Ｓ１、光学式選別工程Ｓ２、破砕工程Ｓ３と、鉄分分離回収工程Ｓ４と、非鉄分分離回収工程Ｓ５と、粉砕洗浄工程Ｓ６と、第１水槽比重選別工程Ｓ７と、第２水槽比重選別工程Ｓ８と、脱水工程Ｓ９、乾燥工程Ｓ１０とを有する。上記処理工程の内、実施例１の廃棄物の比重選別処理は、第１水槽比重選別工程Ｓ７と、第２水槽比重選別工程Ｓ８に相当する。
【００３５】
手選別工程Ｓ１は、いわゆる粗選別工程であり、廃自動車、家電製品、建築材、プラスチック容器等の廃棄物から、金属類、ガラス類、紙類、木片を除去して手選別残存物を取り出す。その後の各処理作業に不具合が生じないようにする作業工程である。例えば、ベルトコンベア上で人が肉眼で見ながら、廃棄物以外のものを手作業で取り出す作業である。取り除いたものは残渣として扱われる。金属類はそのままリサイクル資源となる。
【００３６】
光学式選別工程Ｓ２は、例えば、近赤外線により波長を解析して特定の材質を認識し、エアーノズルでその対象物を吹き飛ばして、光学式選別残存物を選別する作業工程である。処理対象物である手選別残存物の物性（混合比）に応じて選別パターンを設定して作業するようになっている。光学式選別工程Ｓ２に代えて、又は共に乾式選別工程を用いることも可能である。
【００３７】
この光学式選別工程Ｓ２では、手選別残存物から光学式選別残存物を取り出す。即ち、手選別残存物から容器などのプラスチック製品、紙、段ボール、木材等の繊維類、工業用プラスチック（製造業で使用されるプラスチック）、鉄鋼及び非鉄金属、布地に装着された金属等の金属類を選別する。
【００３８】
この工程で、選別された廃棄物、金属類は回収され、リサイクルされる。繊維類などは残渣として扱われる。
【００３９】
破砕工程Ｓ３は、光学式選別残存物を破砕する処理工程である。この破砕工程Ｓ３では、後述する破砕機２０を用いて光学式選別残存物を破砕し、破砕物を得る。破砕物（シュレッダーダスト）の粒径は１００〜３００ｍｍ程度にする。実施例１の処理では破砕物について、例えば破砕物（シュレッダーダスト）をスクリュウコンベアのようなコンベアを用いて次工程へ搬送する。
【００４０】
破砕工程Ｓ３で処理した破砕物は、次に鉄分分離回収工程Ｓ４で処理する。この鉄分分離回収工程Ｓ４では、例えば磁力選別機３０（図７参照）を用いて破砕物について、鉄分を分離、回収する。この工程で、鉄分が分離された破砕物（鉄分離破砕物）は次工程に搬送する。
【００４１】
鉄分分離回収工程Ｓ４で処理した鉄分離破砕物は、次に非鉄分分離回収工程Ｓ５で処理する。この非鉄分分離回収工程Ｓ５では、鉄分を分離した鉄分離破砕物について、含有する非鉄分と更に鉄分を分離、回収する。非鉄分が分離された破砕物（非鉄分離破砕物）は次工程に搬送する。
【００４２】
鉄分分離回収工程Ｓ４と非鉄分分離回収工程Ｓ５で処理した破砕物は、必要に応じて、更に破砕物に含有する金属、土砂、ガラスを選別し、除去する。このときは光学式分離回収工程、乾式分離回収工程更には人が行う手選別により選別し、除去する。
【００４３】
非鉄分分離回収工程Ｓ５などで処理した非鉄分離破砕物は、次に粉砕洗浄工程Ｓ６で処理する。この粉砕洗浄工程Ｓ６では、非鉄分離破砕物について、所定の大きさに粉砕し、洗浄し、粉砕物を得る。粉砕後の粒径は５〜１００ｍｍ程度である。所定の大きさに粉砕した粉砕物は、第１水槽比重選別工程Ｓ７や第２水槽比重選別工程Ｓ８等の次工程に搬送する。
【００４４】
次に、第１水槽比重選別工程Ｓ７や第２水槽比重選別工程Ｓ８を含む水槽比重選別工程について、図２を用いて説明する。
【００４５】
＜水槽比重選別工程の構成＞
図２は、水槽比重選別工程の一例を示す作業フロー図である。手選別工程Ｓ１、光学式選別工程Ｓ２、鉄分分離回収工程Ｓ４、非鉄分分離回収工程Ｓ５、粉砕洗浄工程Ｓ６で処理した廃棄物の粉砕物は、多くの種類のプラスチックが混在しているほかに、金属、土砂、ガラス等の異物が混入している。
【００４６】
第１水槽比重選別工程Ｓ７で、水槽において、第１水槽浮遊物と第１水槽沈降物とに分離回収する。ここで第１水槽比重選別工程Ｓ７、第２水槽比重選別工程Ｓ８と表現しているが、これらは等級とは関係なく、便宜的に表現したものである。同じく、第１水槽浮遊物と第１水槽沈降物及び第２水槽浮遊物と第２水槽沈降物と表現しているが、これらも順番、等級とは関係なく、便宜的に表現したものである。何れの工程で生じた結果物を特定するためである。
【００４７】
実施例１では、第１水槽浮遊物をケミカルリサイクル原料として、第２水槽浮遊物を燃料用原料として選別するように、第１水槽比重選別工程Ｓ７と、第２水槽比重選別工程Ｓ８で使用する液体の比重を設定する。これにより、リサイクル資源の利用者に応じたリサイクル資源の選別を可能とする。
【００４８】
このように、廃棄物からリサイクル資源を分離回収するが、本発明では、単に廃棄物から特定の物質や加工物を分離するのではなく、廃棄物からリサイクル資源の利用者に応じて、リサイクル資源を選別することに特徴がある。
【００４９】
＜第１水槽比重選別工程と第２水槽比重選別工程の動作＞
第１水槽比重選別工程Ｓ７は、第１水槽浮遊物をケミカルリサイクル原料とするため、比重１．００（１．００ｇ／ｃｍ３）の液体、例えば水を入れた水槽において浮遊するものと沈降するものに選別する水槽選別工程である。第１水槽比重選別工程Ｓ７と後述する第２水槽比重選別工程Ｓ８には、例えば比重選別水槽を用いる。この比重選別水槽は、その上面に取り付けられた複数のパドルと、この箱型選別水槽の底部に取り付けられた、沈降した粉砕物を排出するらせん状の排出機を備えた処理装置を用いる。
【００５０】
図１１に水槽比重選別工程に用いる比重選別水槽の一実施形態を示す。比重選別水槽１１１は、粉砕物投入のための投入口１１５と、浮遊物を回収するための排出口１１３とを両端に有する。また、比重選別水槽１１１は、投入口１１５の近傍に位置する液体放出装置１１４と、水槽中の水面付近に位置する複数のパドル１１２とを有する。
【００５１】
液体１１６を溜めた比重選別水槽１１１に、粉砕物を投入口１１５より投入し、浮遊物と沈降物を別々に回収することにより、粉砕物を選別する。廃棄プラスチックを含む廃棄物を投入する際は、投入口１１５においてスクリューコンベア等を用いて強制的に投入する。プラスチックは軽く水に浮かぶものが多いため、単にプラスチックを比重選別水槽１１１に投入するだけでは洗浄効果が十分ではない場合があるため、液体放出装置１１４から投入口１１５の上部近傍から液体を放出して比重選別水槽内に下降流を生じさる。
【００５２】
第１水槽比重選別工程Ｓ７と第２水槽比重選別工程Ｓ８とに用いられる比重選別水槽の構造は、共通であるが、液体放出装置１１４から、第１水槽比重選別工程Ｓ７と第２水槽比重選別工程Ｓ８とでは、異なる比重の液体が放出される。
【００５３】
なお、第１水槽比重選別工程Ｓ７や第２水槽比重選別工程Ｓ８の前に粉砕物の脱水処理を行うと、第１水槽比重選別工程Ｓ７や第２水槽比重選別工程Ｓ８の液体との濡れ性が向上し、各工程での選別精度を向上させることができる。
【００５４】
また、投入された粉砕物をパドル１１２により撹拌すると、各々の粉砕物単体に分散させる効果を生じさせることができる。また、浮上する粉砕物と沈降する粉砕物が干渉しないようにすることができる。
【００５５】
またパドル１１２により、投入口１１５から排出口１１３に向けて水流を起こし、粉砕物を搬送すると共に効率よく浮遊物と沈降物との選別を行うことを可能とする。浮遊物は排出口１１３より回収する。比重選別水槽１１１の下部には沈降物を回収するためにスクリューコンベア等を設置することが好ましく、別途沈降物回収口を設けて沈降物を回収する。
【００５６】
このような構成は一例であって、これに限定されないことは勿論である。
【００５７】
第１水槽比重選別工程Ｓ７と第２水槽比重選別工程Ｓ８は、それぞれの比重選別水槽において、表層の液体をパドル１１２で掻くことで流水を形成する。ケミカルリサイクル原料となる「石油精製原料」、「ナフサ原料」を回収するため、第１水槽比重選別工程Ｓ７では、比重１．００の水を用いる。一方、燃料用原料となる「セメント原燃料」、「工業炉原燃料」を回収するため、第２水槽比重選別工程Ｓ８では、比重１．３４の液体を用いる。図１０に示したプラスチックの比重では、ポリ塩化ビニル、塩化ビニル樹脂の比重は１．３５であるため、第２水槽比重選別工程Ｓ８では塩素系の化合物を第２水槽沈降物として選別する。塩素が燃料用原料に含まれると、炉内や周辺を腐食するため、これらを燃料用原料から除去するためである。
【００５８】
第１水槽比重選別工程Ｓ７と第２水槽比重選別工程Ｓ８は、それぞれの比重選別水槽の液体より比重の小さい第１水槽浮遊物、第２水槽浮遊物と、沈降する比重の大きい第１水槽沈降物、第２水槽沈降物とに選別する処理工程である。自然沈降では長時間を要するが、流水を用いることで比重の異なる廃棄物粉砕物を短時間で選別することができる。
【００５９】
この第１水槽比重選別工程Ｓ７では、比重１．００（１．００ｇ／ｃｍ３）の液体を使用する。比重１．００（１．００ｇ／ｃｍ３）未満の廃棄物粉砕物は第１水槽浮遊物として、比重１．００以上の廃棄物粉砕物は第１水槽沈降物として選別する。例えば、表１の「各プラスチックと比重」の表に記載されているように、粉砕物から、分類１（ポリプロピレン（ＰＰ）、ポリエチレン（ＰＥ））が、第１水槽浮遊物として選別される。選別された分類１の物質は、脱水工程Ｓ９、更には乾燥工程Ｓ１０の処理を経て、ケミカルリサイクル原料となる「石油精製原料」、「ナフサ原料」として回収する。
【００６０】
第１水槽比重選別工程Ｓ７において、分類２（ＡＳ樹脂（アクリロニトリルスチレン）（ＡＳ）、ポリスチレン（ＰＳ））、分類３（電線のハーネスに用いられるポリ塩化ビニル、塩化ビニル樹脂（ＰＶＣ）、金属、ゴム等）が第１水槽沈降物として選別される。この第１水槽沈降物には、分離されなかったポリプロピレン（ＰＰ）、ポリエチレン（ＰＥ）も含まれる場合もある。
【００６１】
なお、水の比重１．００より軽い廃棄物粉砕物を選別するときは、比重１．００より小さい比重の液体(比重が０．９０)を用いることも可能である。例えば、比重１．００より比重の小さい液体を用いることにより、比重１．００未満の液体ポリプロピレン（ＰＰ）、ポリエチレン（ＰＥ）との選別も可能である。
【００６２】
実施例１の廃棄物の比重選別処理は、第１水槽沈降物について、更に第２水槽比重選別工程Ｓ８により選別される。この第２水槽比重選別工程Ｓ８は、比重１．３４（１．３４ｇ／ｃｍ２）の重液を用いて、選別される。分類２のＡＳ樹脂（アクリロニトリルスチレン）（ＡＳ）、ポリスチレン（ＰＳ）、難燃剤入ＰＰ等が第２水槽浮遊物として選別される。第１水槽沈降物にポリプロピレン（ＰＰ）、ポリエチレン（ＰＥ）が含まれる場合にも、第２水槽浮遊物として選別される。これらは脱水工程Ｓ９、更には乾燥工程Ｓ１０の処理を経て、燃料用原料である「セメント原燃料」、「工業炉原燃料」として回収する。ポリプロピレン（ＰＰ）、ポリエチレン（ＰＥ）は、「石油精製原料」、「ナフサ原料」として回収し、ケミカルリサイクル原料の対象としても良い。
【００６３】
廃棄物に関して、例えば廃自動車には駆動用のモーター、ワイヤーハーネスが備えられている。これらのモーター、ワイヤーハーネスなどの線材には銅線が使用され、線材の表皮には塩化ビニルが多く使用されている。この塩化ビニルが破砕工程Ｓ３において、摩擦性を有する樹脂（ウレタン樹脂等）と絡み、塩素が混入しやすくなる。回収金属には塩素分、銅分が多く含まれている。自動車破砕残渣（シュレッダーダスト）であるＡＳＲ（Ａｕｔｏｍｏｂｉｌｅ Ｓｈｒｅｄｄｅｒ Ｒｅｓｉｄｕｅ）にも塩素分、銅分が多く含まれている。焼却処理する際に、塩素分は炉内や周辺を腐食するために好ましくない。そこで、この選別処理に用いる重液には、塩素を含まない溶液を使用する。
【００６４】
第２水槽比重選別工程Ｓ８により、第２水槽沈降物として選別された、分類３のポリ塩化ビニル、塩化ビニル樹脂（ＰＶＣ）や、金属、土砂は残渣として回収する。回収物は、例えば、脱塩素処理を行った後、埋立地等に利用される。
【００６５】
粉砕物により第１水槽比重選別工程Ｓ７の水は汚れるが、第２水槽比重選別工程Ｓ８に使用する重液の汚れは減少するため、重液にかかるコストを下げることができる。
【００６６】
また、必要に応じて、第２水槽比重選別工程Ｓ８の次に更に水槽比重選別工程を組み入れてもよい。例えば、比重１．４０の液体による第２Ａ水槽比重選別工程を用いて、分類３を更に、比重１．３５−１．３９の分類３−１と、比重１．４０以上の分類３−２に選別しても良い。
【００６７】
また、第１水槽比重選別工程Ｓ７と第２水槽比重選別工程Ｓ８との順序を逆にしても良い。この場合、第１水槽比重選別工程Ｓ７により、水を用いて選別されるため、分類１の浮遊物に対する洗浄効果が得られる。
【００６８】
実施例１によれば、従来は単なる廃棄物であった廃棄物を、リサイクル材料を利用目的に応じて、それぞれ異なる比重の液体を用いた複数の水槽比重選別工程により、ケミカルリサイクル原料、セメント原燃料及び工業炉原燃料等の燃料用原料として、リサイクルでき、低コストで廃棄物のリサイクル率を向上させることできる。
【実施例２】
【００６９】
図３は、実施例２の水流比重選別工程を２段階で実施する廃棄物の比重選別処理の基本形態を示す作業フロー図である。図４は実施例２の廃棄物の比重選別処理における具体的な水流比重選別工程の一例を示す作業フロー図である。
【００７０】
実施例２の廃棄物の比重選別処理は、実施例１のように比重選別処理に比重が異なる液体を用いるのではなく、流速の異なる水流を用いて浮遊物と沈降物とを選別する方法である。特に、実施例２の水流比重選別処理は、廃棄物の選別に水流比重選別工程を２段階で実施する。なお、実施例1で説明した粉砕洗浄工程Ｓ６までの説明は、実施例１と同様であるため省略する。
【００７１】
＜水流比重選別工程の構成＞
図４の水流比重選別工程の一例を示す作業フロー図に示すように、粉砕洗浄工程Ｓ６で細かくした廃棄物の粉砕物は、第１水流比重選別工程Ｓ２１で、水槽において、第１水流浮遊物と第１水流沈降物とに選別する。
【００７２】
この水流選別とは、水槽内において液体、例えば水を循環させた状態又は渦流の状態で、比重１．００を超える廃棄物粉砕物を選別することを可能とする選別方法である。投入口１１５から投入された廃棄物の粉砕物が、移動する水中においてその重力で沈降する前に、排出口１１３に移動させられるために浮遊物として回収される。そこで、水流の流速が速いと比重１より大きい粉砕物を浮遊物として選別できる。水流の流速が遅いと比重１に近い粉砕物を浮遊物として選別できる。この流速を調節することで、微妙に比重の異なる廃棄物を選別することができる。実施例１の「水槽比重選別」は水槽内の水中又は重液中で廃棄物の粉砕物を比重差で浮遊物と沈降物に選別する方法である。これに対して、この実施例２の「水流比重選別」は水槽内の水中において、その水を所定の流速で移動させ、比重の大きな粉砕物の沈降を遅らせることで、浮遊物と沈降物とに選別する方法である。
【００７３】
また、粉砕物に土砂、ガラスが多く含まれている場合は、この水流比重選別工程を用いて、容易に沈降しやすい土砂、ガラスから廃棄物粉砕物を選別する際にも利用できる。
【００７４】
＜第１水流比重選別工程と第２水流比重選別工程の動作＞
第１水流比重選別工程Ｓ２１と後述する第２水流比重選別工程Ｓ２２には、例えば渦流式分離水槽を用いる。廃棄物粉砕物を水の渦流と比重差で分離するために、円筒水槽内の水をかき回すプロペラと、沈降した第１水流沈降物、第２水流沈降物を排出させる円筒水槽の底部に形成された漏斗状排出口と、円筒水槽の開口周縁に取り付けられ、分離された第１水流浮遊物、第２水流浮遊物を、取り出す排出装置それぞれを備えた処理装置を用いる。これは一例であって、これに限定されないことは勿論である。
【００７５】
第１水流比重選別工程Ｓ２１と第２水流比重選別工程Ｓ２２は、粉砕物を渦流式円筒分離水槽において、水流に抗して渦流式円筒分離水槽の中心の水底に金属を含む比重の大きい破砕物を沈降させる。
【００７６】
第１水流比重選別工程Ｓ２１と第２水流比重選別工程Ｓ２２は、回転する水流と共に渦流式円筒分離水槽の水面かつ中央に比重の小さい第１水流浮遊物、第２水流浮遊物を浮遊させて取り出す。比重の大きい第１水流沈降物、第２水流沈降物は水流と共に水中で回転させて渦流式円筒分離水槽の周縁から取り出すことで、比重の異なる粉砕物について、水流（渦流）の流速を可変して数種類に迅速に分離することができる。
【００７７】
第１水流比重選別工程Ｓ２１では、比重１．００以上に相当する、水流の流速（５．００ｍ／分）を設定する。比重１．００（１．００ｇ／ｃｍ３）未満の粉砕物は第１水流浮遊物として、選別する。例えば、表１の「プラスチックの種類と比重」の表に記載されているように、分類１であるポリプロピレン（ＰＰ）、ポリエチレン（ＰＥ）が第１水流浮遊物として選別される。選別されたポリプロピレン（ＰＰ）、ポリエチレン（ＰＥ）は脱水工程Ｓ９、更には乾燥工程Ｓ１０の処理を経て、ケミカルリサイクル原料となる「石油精製原料」、「ナフサ原料」として回収する。
【００７８】
同じく、第１水流比重選別工程Ｓ２１において、分類２と分類３のＡＳ樹脂（アクリロニトリルスチレン）（ＡＳ）、ポリスチレン（ＰＳ）、電線のハーネスに用いられるポリ塩化ビニル、塩化ビニル樹脂（ＰＶＣ）、金属、ゴム等が第１水流沈降物として選別される。この第１水流沈降物には、分離されなかったポリプロピレン（ＰＰ）、ポリプロピレン（ＰＰ）も含まれる場合がある。
【００７９】
この第１水流沈降物については、第２水流比重選別工程Ｓ２２により選別処理される。この第２水流比重選別工程Ｓ２２は、比重１．０１−１．３４に相当する、水流の流速（５．１０ｍ／分―７．５０ｍ／分）を設定して、選別される。分類２のＡＳ樹脂（アクリロニトリルスチレン）（ＡＳ）、ポリスチレン（ＰＳ）、難燃剤入ＰＰ等が第２水流浮遊物として選別される。ＡＳ樹脂（アクリロニトリルスチレン）（ＡＳ）、ポリスチレン（ＰＳ）、難燃剤入ＰＰ等は、燃料用原料である「セメント原燃料」、「工業炉原燃料」として回収する。第１水流比重選別工程Ｓ２１で分離されなかったポリプロピレン（ＰＰ）、ポリエチレン（ＰＥ）は、「石油精製原料」、「ナフサ原料」として回収し、ケミカルリサイクルの対象としても良い。
【００８０】
第２水流比重選別工程Ｓ２２により、第２水流沈降物として選別された、ポリ塩化ビニル、塩化ビニル樹脂（ＰＶＣ）、金属、土砂は残渣として回収する。回収物は、例えば、脱塩素処理を行った後、この処理したものは埋立地等に利用される。
【００８１】
なお、第１水流比重選別工程Ｓ２１、第２水流比重選別工程Ｓ２２の前に粉砕物の脱水処理を行うと、液体との濡れ性が向上し、各工程での選別精度を向上させることができる。
【００８２】
実施例２によれば、従来は単なる廃棄物であった廃棄物を、リサイクル目的に応じて、それぞれ異なる比重の液体による複数の水流比重選別工程により、ケミカルリサイクル原料、セメント原燃料及び工業炉原燃料等の燃料用原料として利用でき、廃棄物のリサイクル率を向上させることできる。
【００８３】
また、液体として水を利用するため、コストを抑えることができ、第１水流比重選別工程、第２水流比重選別工程による、粉砕物の洗浄効果が期待できる。
【００８４】
なお、必要に応じて、図示していないが更に水流比重選別工程を、第２水流比重選別工程Ｓ２２の次に組み入れてもよい。プラスチックの種類が多様な場合に高精度な選別が可能になる。水流の流速を微妙に変えて使用することができる。
【実施例３】
【００８５】
図５は実施例３の水槽比重選別と水流比重選別とを組み合わせた廃棄物の比重選別処理の基本形態を示す作業フロー図である。図６は実施例３の廃棄物の比重選別処理における具体的な水槽比重選別工程と水流比重選別工程の一例を示す作業フロー図である。
【００８６】
実施例３の廃棄物の比重選別処理は、実施例１の比重が異なる液体を用いた水槽比重選別処理と、実施例２の流速の異なる水流を用いた水流比重選別を組み合わせた処理である。実施例３についても、実施例1で説明した粉砕洗浄工程Ｓ６までの説明は省略する。
【００８７】
＜水槽比重選別工程、水流比重選別工程の構成＞
図６の水槽比重選別工程と水流比重選別工程の作業フロー図に示すように、粉砕洗浄工程Ｓ６で細かくした廃棄物の粉砕物は、第３水槽比重選別工程Ｓ３１で第３水槽浮遊物と第３水槽沈降物とに選別する。次にこの第３水槽沈降物を第３水流比重選別工程Ｓ３２で第３水流浮遊物と第３水流沈降物とに選別する。
【００８８】
第３水槽比重選別工程Ｓ３１は、例えば、水を入れた水槽において浮遊するものと沈降するものに選別する水槽選別工程である。この第３水槽比重選別工程Ｓ３１では、比重１．００（１．００ｇ／ｃｍ３）未満の廃棄物粉砕物は第３水槽浮遊物として、比重１．００以上の廃棄物の粉砕物は第３水槽沈降物として分離回収する。例えば、第３水槽浮遊物として選別される分類１の材料（ポリプロピレン（ＰＰ）、ポリエチレン（ＰＥ））は、脱水工程Ｓ９、更には乾燥工程Ｓ１０の処理を経て、「石油精製原料」、「ナフサ原料」として回収し、ケミカルリサイクルの対象となる。
【００８９】
同じく、第３水槽比重選別工程Ｓ３１において、分類１以外のＡＳ樹脂（アクリロニトリルスチレン）（ＡＳ）、ポリスチレン（ＰＳ）、電線のハーネスに用いられるポリ塩化ビニル、塩化ビニル樹脂（ＰＶＣ）、金属、ゴム等が第３水槽沈降物として選別される。この第３水槽沈降物には、分離されなかったポリプロピレン（ＰＰ）、ポリエチレン（ＰＥ）も含まれる場合もある。
【００９０】
この第３水槽沈降物について、実施例３では、水槽の重液による水槽比重選別ではなく、水流比重選別工程で処理する。重液の代わりに水を用いることができるので、低コストで選別することが可能となる。
【００９１】
この第３水流比重選別工程Ｓ３２は、比重１．３４に相当する、水流の流速（７．５０ｍ／分）を設定して、分類２を選別する。分類２には、ポリプロピレン（ＰＰ）、ポリエチレン（ＰＥ）、ＡＳ樹脂（アクリロニトリルスチレン）（ＡＳ）、ポリスチレン（ＰＳ）、難燃剤入ＰＰ等が含まれ、第３水流浮遊物として選別される。これらは脱水工程Ｓ９、更には乾燥工程Ｓ１０の処理を経て、燃料用原料となる「セメント原燃料」、「工業炉原燃料」として回収する。
【００９２】
第３水流浮遊物として含まれる、ポリプロピレン（ＰＰ）、ポリエチレン（ＰＥ）は、「石油精製原料」、「ナフサ原料」として回収し、ケミカルリサイクルの対象としても良い。
【００９３】
第３水流比重選別工程Ｓ３２により、第３水流沈降物として選別された、ポリ塩化ビニル、塩化ビニル樹脂（ＰＶＣ）、金属、土砂は残渣として回収する。回収物は、例えば、脱塩素処理を行った後、この処理したものは埋立地等に利用される。
【００９４】
第３水流沈降物を、さらに、比重１．４０の重液で選別し、回収しても良い。
【００９５】
実施例３によれば、粉砕物が先に投入される第３水槽比重選別工程Ｓ３１と第３水流比重選別工程Ｓ３２の液体に水を用いることができる。
【００９６】
また、実施例３によれば、従来は単なる廃棄物であった廃棄物を、リサイクル材料を利用目的に応じて、ケミカルリサイクル原料、セメント原燃料及び工業炉原燃料等の燃料用原料として、リサイクルでき、低コストで廃棄物のリサイクル率を向上させることできる。
【００９７】
また、第３水槽比重選別工程Ｓ３１に、比重１．３４の重液を用い（第３水槽比重選別工程Ｓ３１Ａ）、第３水流比重選別工程Ｓ３２に、比重１．０１−１．２０相当の水流により（第３水流比重選別工程Ｓ３２Ａ）、粉砕物を選別回収しても良い。この場合、第３水流比重選別工程Ｓ３２Ａで、液体として水を利用できるため、コストを抑え、洗浄効果が得られるため、全体工程を短縮することができる。
【００９８】
また、水流の速度を調整することで、リサイクル目的、つまりリサイクル資源の利用者の要求に応じて、選別を行うことができる。
【００９９】
なお、必要に応じて、図示していないが、更に第３水槽比重選別工程Ｓ３１又は第３水流比重選別工程Ｓ３２の次に、水槽比重選別工程又は水流比重選別工程を組み入れてもよい。重液又は水流の流速を微妙に変えて使用することができる。
【実施例４】
【０１００】
図７は実施例４の連続した比重選別水槽を有する廃棄物の選別処理装置の基本形態を示すブロック図である。
【０１０１】
実施例４は、実施例１に対応し、連続した比重選別水槽を有する廃棄物の選別処理装置である。
【０１０２】
実施例４の廃棄物の選別処理装置は、主に光学式選別装置１０と、破砕機２０と、磁力選別機３０と、非鉄分分離機４０と、粉砕洗浄機５０と、第１比重選別水槽６０と、第２比重選別水槽７０と、脱水装置８０と、乾燥機９０とを備える。
【０１０３】
光学式選別装置１０は、近赤外線により波長を解析して特定の材質を認識し、エアーノズルでその対象物を吹き飛ばして選別する装置である。光学式選別装置１０に代えて、又は共に乾式選別装置を用いることも可能である。
破砕機２０は、廃棄物を所定の大きさに破砕する回転刃と固定刃とから成る装置である。
【０１０４】
磁力選別機３０は、廃棄物の破砕物について、磁力を利用して鉄分を分離、回収する装置である。非鉄分分離機４０は、廃棄物破砕物の非鉄分を、分離、回収する装置である。粉砕洗浄機５０は、プラスチック破砕物を所定の大きさに粉砕し、洗浄する装置である。
【０１０５】
第１比重選別水槽６０は、廃棄物粉砕物を水槽において、比重１より小さい、第１水槽浮遊物と、沈降する第１水槽沈降物とに分離、回収する装置である。
【０１０６】
第２比重選別水槽７０は、第１比重選別水槽６０により選別した廃棄物粉砕物の第１水槽沈降物を、更に水槽において比重１より大きい重液で浮遊する第２水槽浮遊物と、沈降する第２水槽沈降物とに選別する装置である。
【０１０７】
第１比重選別水槽６０と第２比重選別水槽７０との二つの水槽において、比重の異なる液体を用いることにより、廃棄物からリサイクルの用途に応じたリサイクル原料を回収することができる。
【０１０８】
脱水装置８０は、第１水槽浮遊物と第２水槽浮遊物を脱水する装置である。乾燥機９０は、脱水した第１水槽浮遊物と第２水槽浮遊物を乾燥する装置である。
【０１０９】
実施例４によれば、粉砕物が先に投入される第１比重選別水槽６０の液体に水を用いることにより、コストを抑え、洗浄効果が得られるため、全体工程を短縮することができる。
【０１１０】
実施例４の選別処理装置によれば、廃棄物を、リサイクル材料を利用目的に応じて、それぞれ異なる比重の液体を用いた複数の水槽比重選別工程により、ケミカルリサイクル原料、セメント原燃料及び工業炉原燃料等の燃料用原料として、リサイクルでき、低コストで廃棄物のリサイクル率を向上させることできる。
【０１１１】
また、第１比重選別水槽６０と第２比重選別水槽７０の順序を入れ替えても良い。
【実施例５】
【０１１２】
図８は、実施例５の連続した水流選別水槽を有する廃棄物の選別処理装置の基本形態を示すブロック図である。
【０１１３】
実施例５は、実施例２に対応し、連続した水流選別水槽を有する廃棄物の選別処理装置である。実施例５の廃棄物の選別処理装置は、実施例４の廃棄物の選別処理装置と同様、主に光学式選別装置１０と、破砕機２０と、磁力選別機３０と、非鉄分分離機４０と、粉砕洗浄機５０と、第１水流選別水槽１１０と、第２水流選別水槽１２０と、脱水装置８０と、乾燥機９０とを備えた装置である。比重選別装置である第１水流選別水槽１１０と第２水流選別水槽１２０以外は、実施例４の装置と同様であるため説明を省略する。
【０１１４】
第１水流選別水槽１１０は、ケミカルリサイクル原料を回収するため、廃棄物粉砕物を水槽における水流において浮遊する第１水流浮遊物を「石油精製原料」、「ナフサ原料」として回収する。また、沈降する第１水流沈降物に選別する。第１水流選別水槽１１０は、水流の流速を可変することで、比重選別するようになっている。
【０１１５】
第２水流選別水槽１２０は、第１水流選別水槽１１０により選別した廃棄物粉砕物の第１水流沈降物から、燃料用原料をリサイクル資源として回収する。第２水流選別水槽１２０において、第１水流選別水槽１１０の流速より速い流速の水流において浮遊する第２水流浮遊物は、燃料用原料として「セメント原燃料」、「工業炉原燃料」として回収し、その水流でも沈降する第２水流沈降物を選別する装置である。第２水流選別水槽１２０は、水流の流速を可変することで、比重選別するようになっている。
【０１１６】
実施例５によれば、粉砕物が先に投入される第１水流選別水槽１１０と第２水流選別水槽１２０の液体に水を用いることができる。
【実施例６】
【０１１７】
図９は実施例６の水槽比重選別と水流選別水槽とを組み合わせた廃棄物の選別処理装置の基本形態を示すブロック図である。
【０１１８】
実施例６は。実施例３に対応し、水槽比重選別と水流選別水槽とを組み合わせた廃棄物の選別処理装置である。実施例６の廃棄物の選別処理装置は、実施例４の廃棄物の選別処理装置と同様、主に光学式選別装置１０と、破砕機２０と、磁力選別機３０と、非鉄分分離機４０と、粉砕洗浄機５０と、第３比重選別水槽２１０と、第３水流選別水槽２２０と、脱水装置８０と、乾燥機９０とを備えた装置である。比重選別装置である第３比重選別水槽２１０と第３水流選別水槽２２０以外は、実施例４の装置と同様であるため説明を省略する。
【０１１９】
第３比重選別水槽２１０は、ケミカルリサイクル資源を回収するため、廃棄物粉砕物を水槽において、比重１より小さい、浮遊する第３水槽浮遊物と、沈降する第３水槽沈降物とに選別する比重選別装置である。
【０１２０】
第３水流選別水槽２２０は、第３比重選別水槽２１０により選別した廃棄物粉砕物の第３水槽沈降物を、水流において浮遊する第３水流浮遊物は「セメント原燃料」、「工業炉原燃料」として回収し、その水流でも沈降する第３水流沈降物を選別する装置である。
【０１２１】
実施例６によれば、粉砕物が先に投入される第３比重選別水槽２１０と第３水流選別水槽２２０の液体に水を用いることができ、コストを抑え、洗浄効果が得られるため、全体工程を短縮することができる。
【０１２２】
また、第３比重選別水槽２１０に、比重１．３４の重液を用い、その後、第３水流選別水槽２２０に、比重１．０１−１．２０相当の水流により、粉砕物を選別回収しても良い。この場合、第３水流選別水槽２２０で、液体として水を利用し、水流を活用するため、洗浄効果が期待できる。また、水流の速度を調整することで、リサイクル資源の利用者の要求するリサイクル資源の選別を、より適切に行うことができる。
【０１２３】
なお、本発明は、複数の比重選別により、廃棄物をリサイクル目的に応じて選別回収できれば、上述した発明の実施の形態に限定されず、本発明の要旨を逸脱しない範囲で種々変更できることは勿論である。
【０１２４】
以上の通り、各実施例によれば、本発明の廃棄物の比重選別処理及びその処理装置は、産業廃棄物に限定されず、一般廃棄物を、リサイクルの目的に応じて選別回収することで、容易かつ低コストでリサイクル率を向上させることができる。
【符号の説明】
【０１２５】
Ｓ３  破砕工程
Ｓ４  鉄分分離回収工程
Ｓ５  非鉄分分離回収工程
Ｓ６  粉砕洗浄工程
Ｓ７  第１水槽比重選別工程
Ｓ８  第２水槽比重選別工程
Ｓ９  脱水工程
Ｓ２１  第１水流比重選別工程
Ｓ２２  第２水流比重選別工程
Ｓ３１  第３水槽比重選別工程
Ｓ３２  第３水流比重選別工程
２０  破砕機
３０  磁力選別機
４０  非鉄分分離機
５０  粉砕洗浄機
６０  第１比重選別水槽
７０  第２比重選別水槽
８０  脱水装置
１１０  第１水流選別水槽
１２０  第２水流選別水槽
２１０  第３比重選別水槽
２２０  第３水流選別水槽
【図１】
2022002833.tif 000003
【図２】
2022002833.tif 000004
【図３】
2022002833.tif 000005
【図４】
2022002833.tif 000006
【図５】
2022002833.tif 000007
【図６】
2022002833.tif 000008
【図７】
2022002833.tif 000009
【図８】
2022002833.tif 000010
【図９】
2022002833.tif 000011
【図１０】
2022002833.tif 000012
【図１１】
2022002833.tif 000013
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
自動車、家電製品、建築材、プラスチック容器、破砕プラスチック等の多種類のプラスチックを含む廃棄物から、リサイクル資源の利用者に応じてリサイクル資源を選別回収する廃棄物の選別方法であって、
前記廃棄物の波長を解析して特定の材料を取り除き、残存物を得る光学式選別工程と、
前記光学式選別工程による残存物を所定の大きさに破砕し、破砕物を得る破砕工程と、
前記破砕工程による破砕物から金属類磁性体を、磁力を用いて分離、回収する鉄分分離回収工程と、
前記鉄分分離回収工程により分離した鉄分離破砕物に含まれる非鉄分を分離、回収する非鉄分分離回収工程と、
前記鉄分分離回収工程と非鉄分分離回収工程により処理した破砕物を、さらに小さく粉砕し、洗浄する粉砕洗浄工程と、
前記粉砕洗浄工程による粉砕物を、第１水槽において、第１の比重である比重１．０の水に浮遊する第１水槽浮遊物と、沈降する第１水槽沈降物とに分離する第１水槽選別工程と、
前記第１水槽選別工程の前記第１水槽沈降物から、燃料用原料を回収するため、第２水槽において、第２の比重である比重１．０乃至１．３４の液体に浮遊する第２水槽浮遊物と、沈降する第２水槽沈降物とに分離する第２水槽選別工程と、
前記第１水槽浮遊物を、脱水及び乾燥して、ケミカルリサイクル原料として回収する第１回収工程と、
前記第２水槽浮遊物を、脱水及び乾燥して、燃料用原料として回収する第２回収工程と、を有する
ことを特徴とする廃棄物の選別方法。
【請求項２】
請求項１に記載の廃棄物の選別方法であって、
前記第２回収工程で回収された第２の回収物を、火力発電の燃料用原料として利用する
ことを特徴とする廃棄物の選別方法。
【請求項３】
請求項１に記載の廃棄物の選別方法であって、
前記第２水槽選別工程は、前記第１水槽選別工程の前に行われ、
前記第２水槽浮遊物を、前記第１水槽選別工程の対象とする
ことを特徴とする廃棄物の選別方法。
【請求項４】
自動車、家電製品、建築材、プラスチック容器、破砕プラスチック等の多種類のプラスチックを含む廃棄物から、リサイクル資源の利用者に応じてリサイクル資源を選別回収するリサイクル資源の生成方法であって、
前記廃棄物の波長を解析して特定の材料を取り除き、残存物を得る光学式選別工程と、
前記光学式選別工程による残存物を所定の大きさに破砕し、破砕物を得る破砕工程と、
前記破砕工程による破砕物から金属類磁性体を、磁力を用いて分離、回収する鉄分分離回収工程と、
前記鉄分分離回収工程により分離した鉄分離破砕物に含まれる非鉄分を分離、回収する非鉄分分離回収工程と、
前記鉄分分離回収工程と非鉄分分離回収工程により処理した破砕物を、さらに小さく粉砕し、洗浄する粉砕洗浄工程と、
前記粉砕洗浄工程で細かくした粉砕物を、ケミカルリサイクル原料を回収するため、第１水槽において、第１の比重である比重１．０の水に浮遊する第１水槽浮遊物と、沈降する第１水槽沈降物とに分離する第１水槽選別工程と、
前記第１水槽選別工程の前記第１水槽沈降物から、燃料用原料を回収するため、第２水槽において、第２の比重である比重１．０乃至１．３４の液体に浮遊する第２水槽浮遊物と、沈降する第２水槽沈降物とに分離する第２水槽選別工程と、
前記第１水槽浮遊物を、脱水及び乾燥して、ケミカルリサイクル原料として回収する第１回収工程と、
前記第２水槽浮遊物を、脱水及び乾燥して、燃料用原料として回収する第２回収工程とを有する
ことを特徴とするリサイクル資源の生成方法。
【請求項５】
自動車、家電製品、建築材、プラスチック容器、破砕プラスチック等の多種類のプラスチックを含む廃棄物から、リサイクル資源の利用者に応じてリサイクル資源を選別回収する廃棄物の選別方法であって、
前記廃棄物の波長を解析して特定の材料を取り除き、残存物を得る光学式選別工程と、
前記光学式選別工程による残存物を所定の大きさに破砕し、破砕物を得る破砕工程と、
前記破砕工程による破砕物から金属類磁性体を、磁力を用いて分離、回収する鉄分分離回収工程と、
前記鉄分分離回収工程により分離した鉄分離破砕物に含まれる非鉄分を分離、回収する非鉄分分離回収工程と、
前記鉄分分離回収工程と非鉄分分離回収工程により処理した破砕物を、さらに小さく粉砕し、洗浄する粉砕洗浄工程と、
前記粉砕洗浄工程で細かくした粉砕物を、ケミカルリサイクル原料を回収するため、第３水槽において、第１の比重に相当する第１の水流で浮遊する第１水流浮遊物と、沈降する第１水流沈降物とに分離する第１水流選別工程と、
前記第１水流選別工程の前記第１水流沈降物から、燃料用原料を回収するため、第４水槽において、第２の比重に相当し、前記第１の水流より早い第２の水流で浮遊する第２水流浮遊物と、沈降する第２水流沈降物とに分離する第２水流選別工程と、
前記第１水流浮遊物を、脱水及び乾燥して、ケミカルリサイクル原料として回収する第３回収工程と、
前記第２水流浮遊物を、脱水及び乾燥して、燃料用原料の対象として回収する第４回収工程とを有する
ことを特徴とする廃棄物の選別方法。
【請求項６】
請求項５に記載の廃棄物の選別方法であって、
前記燃料用原料は、火力発電の燃料用原料である
ことを特徴とする廃棄物の選別方法。
【請求項７】
自動車、家電製品、建築材、プラスチック容器、破砕プラスチック等の多種類のプラスチックを含む廃棄物から、リサイクル資源の利用者に応じてリサイクル資源を選別回収するリサイクル資源の生成方法であって、
前記廃棄物の波長を解析して特定の材料を取り除き、残存物を得る光学式選別工程と、
前記光学式選別工程による残存物を所定の大きさに破砕し、破砕物を得る破砕工程と、
前記破砕工程による破砕物から金属類磁性体を、磁力を用いて分離、回収する鉄分分離回収工程と、
前記鉄分分離回収工程により分離した鉄分離破砕物に含まれる非鉄分を分離、回収する非鉄分分離回収工程と、
前記鉄分分離回収工程と非鉄分分離回収工程により処理した破砕物を、さらに小さく粉砕し、洗浄する粉砕洗浄工程と、
前記粉砕洗浄工程で細かくした粉砕物を、ケミカルリサイクル原料を回収するため、第３水槽において、第１の比重に相当する第１の水流で浮遊する第１水流浮遊物と、沈降する第１水流沈降物とに分離する第１水流選別工程と、
前記第１水流選別工程の前記第１水流沈降物から、燃料用原料を回収するため、第４水槽において、第２の比重に相当し、前記第１の水流より早い第２の水流で浮遊する第２水流浮遊物と、沈降する第２水流沈降物とに分離する第２水流選別工程と、
前記第１水流浮遊物を、脱水及び乾燥して、ケミカルリサイクル原料のとして回収する第３回収工程と、
前記第２水流浮遊物を、脱水及び乾燥して、燃料用原料の対象として回収する第４回収工程とを有する
ことを特徴とするリサイクル資源の生成方法。
【請求項８】
自動車、家電製品、建築材、プラスチック容器、破砕プラスチック等の多種類のプラスチックを含む廃棄物から、リサイクル資源の利用者に応じてリサイクル資源を選別回収する廃棄物の選別方法であって、
前記廃棄物の波長を解析して特定の材料を取り除き、残存物を得る光学式選別工程と、
前記光学式選別工程による残存物を所定の大きさに破砕し、破砕物を得る破砕工程と、
前記破砕工程による破砕物から金属類磁性体を、磁力を用いて分離、回収する鉄分分離回収工程と、
前記鉄分分離回収工程により分離した鉄分離破砕物に含まれる非鉄分を分離、回収する非鉄分分離回収工程と、
前記鉄分分離回収工程と非鉄分分離回収工程により処理した破砕物を、さらに小さく粉砕し、洗浄する粉砕洗浄工程と、
前記粉砕洗浄工程で細かくした粉砕物を、ケミカルリサイクル原料を回収するため、第５水槽において、第１の比重である比重１．０の水に浮遊する第３水槽浮遊物と、沈降する第３水槽沈降物とに分離する第３水槽比重選別工程と、
前記第３水槽比重選別工程の前記第３水槽沈降物から、燃料用原料を回収するため、第６水槽において、第２の比重に相当する第３の水流で浮遊する第３水流浮遊物と、沈降する第３水流沈降物とに分離する第３水流選別工程と、
前記第３水槽浮遊物を、脱水及び乾燥して、ケミカルリサイクル原料の対象として回収する第５回収工程と、
前記第３水流浮遊物を、脱水及び乾燥して、燃料用原料の対象として回収する第６回収工程とを有する
ことを特徴とする廃棄物の選別方法。
【請求項９】
請求項８に記載の廃棄物の選別方法であって、
前記燃料用原料は、火力発電の燃料用原料であることを特徴とする廃棄物の選別方法。
【請求項１０】
自動車、家電製品、建築材、プラスチック容器、破砕プラスチック等の多種類のプラスチックを含む廃棄物から、リサイクル資源の利用者に応じてリサイクル資源を選別回収する廃棄物の比重選別処理装置であって、
前記廃棄物の波長を解析して特定の材料を取り除き、残存物を得る光学式選別装置と、
前記光学式選別装置による残存物を所定の大きさに破砕する破砕機と、
前記破砕機による破砕物から鉄分を分離、回収する磁力選別機と、
前記磁力選別機により分離した鉄分離破砕物の非鉄分を、分離、回収する非鉄分分離機と、
前記磁力選別機と前記非鉄分分離機により処理した破砕物を、さらに小さく粉砕し、洗浄する粉砕洗浄機と、
前記粉砕洗浄機で粉砕した粉砕物を水槽において、ケミカルリサイクル原料を回収するため、第１の比重である比重１．００未満の液体に浮遊する第１水槽浮遊物と、沈降する第１水槽沈降物に選別する第１比重選別水槽と、
前記第１水槽沈降物を水槽において、燃料用原料を回収するため、第２の比重である比重１．３４の液体に浮遊する第２水槽浮遊物と、沈降する第２水槽沈降物とに選別する第２比重選別水槽と、
前記第１水槽浮遊物および前記第２水槽浮遊物を脱水する脱水装置と、
前記脱水装置で脱水された前記第１水槽浮遊物と前記第２水槽浮遊物をそれぞれ乾燥する乾燥機とを有し、
前記乾燥機で乾燥された、前記第１比重選別水槽の前記第１水槽浮遊物を、ケミカルリサイクル原料として回収し、
前記乾燥機で乾燥された、前記第２比重選別水槽の前記第２水槽浮遊物を、燃料用原料として回収する
ことを特徴とする廃棄物の比重選別処理装置。
【請求項１１】
自動車、家電製品、建築材、プラスチック容器、破砕プラスチック等の多種類のプラスチックを含む廃棄物から、リサイクル資源の利用者に応じてリサイクル資源を選別回収する廃棄物の比重選別処理装置であって、
前記廃棄物の波長を解析して特定の材料を取り除き、残存物を得る光学式選別装置と、
前記光学式選別装置による残存物を所定の大きさに破砕する破砕機と、
前記破砕機による破砕物から鉄分を分離、回収する磁力選別機と、
前記磁力選別機により分離した鉄分離破砕物の非鉄分を、分離、回収する非鉄分分離機と、
前記磁力選別機と前記非鉄分分離機により処理した破砕物を、さらに小さく粉砕し、洗浄する粉砕洗浄機と、
ケミカルリサイクル原料を回収するため、前記粉砕洗浄機で粉砕した粉砕物を水槽において、第１の比重である比重１．００未満に相当する水流によって第１水流浮遊物と、第１水流沈降物に選別する第１水流選別水槽と、
燃料用原料を回収するため、前記第１水流沈降物について、第２の比重である比重１．３４に相当する水流によって、浮遊する第２水流浮遊物と、沈降する第２水流沈降物とに選別する第２水流選別水槽と、
前記第１水流浮遊物および前記第１水流沈降物を脱水する脱水装置と、
前記脱水装置で脱水された前記第１水流浮遊物と前記第２水流浮遊物をそれぞれ乾燥する乾燥機とを有し、
前記乾燥機で乾燥された、前記第１水流選別水槽の前記第１水流浮遊物を、ケミカルリサイクル原料として回収し、
前記乾燥機で乾燥された、前記第２水流選別水槽の前記第２水流浮遊物を、前記第２水流浮遊物から燃料用原料として回収する
ことを特徴とする廃棄物の比重選別処理装置。
【請求項１２】
自動車、家電製品、建築材、プラスチック容器、破砕プラスチック等の多種類のプラスチックを含む廃棄物から、リサイクル資源の利用者に応じてリサイクル資源を選別回収する廃棄物の比重選別処理装置であって、
前記廃棄物の波長を解析して特定の材料を取り除き、残存物を得る光学式選別装置と、
前記光学式選別装置による残存物を所定の大きさに破砕する破砕機と、
前記破砕機による破砕物から鉄分を分離、回収する磁力選別機と、
前記磁力選別機により分離した鉄分離破砕物の非鉄分を、分離、回収する非鉄分分離機と、
前記磁力選別機と前記非鉄分分離機により処理した破砕物を、さらに小さく粉砕し、洗浄する粉砕洗浄機と、
前記粉砕洗浄機で粉砕した粉砕物を水槽において、ケミカルリサイクル原料を回収するため、第１の比重である比重１．００未満の液体に浮遊する第３水槽浮遊物と、沈降する第３水槽沈降物に選別する第３比重選別水槽と、
燃料用原料を回収するため、前記第３水槽沈降物を水槽において、第２の比重である比重１．３４に相当する水流によって、浮遊する第３水流浮遊物と、沈降する第３水流沈降物とに選別する第３水流選別水槽と、
前記第３水槽浮遊物および前記第３水流浮遊物を脱水する脱水装置と、
前記脱水装置で脱水された前記第３水槽浮遊物と前記第３水流浮遊物をそれぞれ乾燥する乾燥機とを有し、
前記乾燥機で乾燥された、前記第３比重選別水槽の前記第３水槽浮遊物を、ケミカルリサイクル原料として回収し、
前記乾燥機で乾燥された、前記第３水流選別水槽の前記第３水流浮遊物を、燃料用原料として回収する
ことを特徴とする廃棄物の比重選別処理装置。
【手続補正２】
【補正対象書類名】明細書
【補正対象項目名】００１６
【補正方法】変更
【補正の内容】
【００１６】
上記課題を解決するための選別方法の一形態は、自動車、家電製品、建築材、プラスチック容器、破砕プラスチック等の多種類のプラスチックを含む廃棄物から、リサイクル資源の利用者に応じてリサイクル資源を選別回収する廃棄物の選別方法であって、前記廃棄物の波長を解析して特定の材料を取り除き、残存物を得る光学式選別工程と、前記光学式選別工程による残存物を所定の大きさに破砕し、破砕物を得る破砕工程と、前記破砕工程による破砕物から金属類磁性体を、磁力を用いて分離、回収する鉄分分離回収工程と、前記鉄分分離回収工程により分離した鉄分離破砕物に含まれる非鉄分を分離、回収する非鉄分分離回収工程と、前記鉄分分離回収工程と非鉄分分離回収工程により処理した破砕物を、さらに小さく粉砕し、洗浄する粉砕洗浄工程と、前記粉砕洗浄工程による粉砕物を、第１水槽において、第１の比重である比重１．０の水に浮遊する第１水槽浮遊物と、沈降する第１水槽沈降物とに分離する第１水槽選別工程と、前記第１水槽選別工程の前記第１水槽沈降物から、燃料用原料を回収するため、第２水槽において、第２の比重である比重１．０乃至１．３４の液体に浮遊する第２水槽浮遊物と、沈降する第２水槽沈降物とに分離する第２水槽選別工程と、前記第１水槽浮遊物を、脱水及び乾燥して、ケミカルリサイクル原料として回収する第１回収工程と、前記第２水槽浮遊物を、脱水及び乾燥して、燃料用原料として回収する第２回収工程と、を有する。
【手続補正３】
【補正対象書類名】明細書
【補正対象項目名】００１７
【補正方法】変更
【補正の内容】
【００１７】
上記課題を解決するための選別方法の他の一形態は、自動車、家電製品、建築材、プラスチック容器、破砕プラスチック等の多種類のプラスチックを含む廃棄物から、リサイクル資源の利用者に応じてリサイクル資源を選別回収する廃棄物の選別方法であって、前記廃棄物の波長を解析して特定の材料を取り除き、残存物を得る光学式選別工程と、前記光学式選別工程による残存物を所定の大きさに破砕し、破砕物を得る破砕工程と、前記破砕工程による破砕物から金属類磁性体を、磁力を用いて分離、回収する鉄分分離回収工程と、前記鉄分分離回収工程により分離した鉄分離破砕物に含まれる非鉄分を分離、回収する非鉄分分離回収工程と、前記鉄分分離回収工程と非鉄分分離回収工程により処理した破砕物を、さらに小さく粉砕し、洗浄する粉砕洗浄工程と、前記粉砕洗浄工程で細かくした粉砕物を、ケミカルリサイクル原料を回収するため、第３水槽において、第１の比重に相当する第１の水流で浮遊する第１水流浮遊物と、沈降する第１水流沈降物とに分離する第１水流選別工程と、前記第１水流選別工程の前記第１水流沈降物から、燃料用原料を回収するため、第４水槽において、第２の比重に相当し、前記第１の水流より早い第２の水流で浮遊する第２水流浮遊物と、沈降する第２水流沈降物とに分離する第２水流選別工程と、
前記第１水流浮遊物を、脱水及び乾燥して、ケミカルリサイクル原料として回収する第３回収工程と、前記第２水流浮遊物を、脱水及び乾燥して、燃料用原料の対象として回収する第４回収工程とを有する。
【手続補正４】
【補正対象書類名】明細書
【補正対象項目名】００１８
【補正方法】変更
【補正の内容】
【００１８】
上記課題を解決するための選別方法の他の一形態は、自動車、家電製品、建築材、プラスチック容器、破砕プラスチック等の多種類のプラスチックを含む廃棄物から、リサイクル資源の利用者に応じてリサイクル資源を選別回収する廃棄物の選別方法であって、前記廃棄物の波長を解析して特定の材料を取り除き、残存物を得る光学式選別工程と、前記光学式選別工程による残存物を所定の大きさに破砕し、破砕物を得る破砕工程と、前記破砕工程による破砕物から金属類磁性体を、磁力を用いて分離、回収する鉄分分離回収工程と、前記鉄分分離回収工程により分離した鉄分離破砕物に含まれる非鉄分を分離、回収する非鉄分分離回収工程と、前記鉄分分離回収工程と非鉄分分離回収工程により処理した破砕物を、さらに小さく粉砕し、洗浄する粉砕洗浄工程と、前記粉砕洗浄工程で細かくした粉砕物を、ケミカルリサイクル原料を回収するため、第５水槽において、第１の比重である比重１．０の水に浮遊する第３水槽浮遊物と、沈降する第３水槽沈降物とに分離する第３水槽比重選別工程と、前記第３水槽比重選別工程の前記第３水槽沈降物から、燃料用原料を回収するため、第６水槽において、第２の比重に相当する第３の水流で浮遊する第３水流浮遊物と、沈降する第３水流沈降物とに分離する第３水流選別工程と、前記第３水槽浮遊物を、脱水及び乾燥して、ケミカルリサイクル原料の対象として回収する第５回収工程と、
前記第３水流浮遊物を、脱水及び乾燥して、燃料用原料の対象として回収する第６回収工程とを有する。
【手続補正５】
【補正対象書類名】明細書
【補正対象項目名】００１９
【補正方法】変更
【補正の内容】
【００１９】
上記課題を解決するためのリサイクル資源の生成方法の一態様は、自動車、家電製品、建築材、プラスチック容器、破砕プラスチック等の多種類のプラスチックを含む廃棄物から、リサイクル資源の利用者に応じてリサイクル資源を選別回収するリサイクル資源の生成方法であって、前記廃棄物の波長を解析して特定の材料を取り除き、残存物を得る光学式選別工程と、前記光学式選別工程による残存物を所定の大きさに破砕し、破砕物を得る破砕工程と、前記破砕工程による破砕物から金属類磁性体を、磁力を用いて分離、回収する鉄分分離回収工程と、前記鉄分分離回収工程により分離した鉄分離破砕物に含まれる非鉄分を分離、回収する非鉄分分離回収工程と、前記鉄分分離回収工程と非鉄分分離回収工程により処理した破砕物を、さらに小さく粉砕し、洗浄する粉砕洗浄工程と、前記粉砕洗浄工程で細かくした粉砕物を、ケミカルリサイクル原料を回収するため、第１水槽において、第１の比重である比重１．０の水に浮遊する第１水槽浮遊物と、沈降する第１水槽沈降物とに分離する第１水槽選別工程と、前記第１水槽選別工程の前記第１水槽沈降物から、燃料用原料を回収するため、第２水槽において、第２の比重である比重１．０乃至１．３４の液体に浮遊する第２水槽浮遊物と、沈降する第２水槽沈降物とに分離する第２水槽選別工程と、前記第１水槽浮遊物を、脱水及び乾燥して、ケミカルリサイクル原料として回収する第１回収工程と、前記第２水槽浮遊物を、脱水及び乾燥して、燃料用原料として回収する第２回収工程とを有する。
【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
自動車、家電製品、建築材、プラスチック容器、破砕プラスチックの多種類のプラスチックを含む廃棄物から、リサイクル資源の利用者に応じてリサイクル資源を選別回収する廃棄物の選別方法であって、
前記廃棄物の波長を解析して特定の材料を取り除き、残存物を得る光学式選別工程と、
前記光学式選別工程による残存物を所定の大きさに破砕し、破砕物を得る破砕工程と、
前記破砕工程による破砕物から金属類磁性体を、磁力を用いて分離、回収する鉄分分離回収工程と、
前記鉄分分離回収工程により分離した鉄分離破砕物に含まれる非鉄分を分離、回収する非鉄分分離回収工程と、
前記鉄分分離回収工程と非鉄分分離回収工程によって金属を除去した破砕物を、さらに小さく粉砕し、洗浄する粉砕洗浄工程と、
前記粉砕洗浄工程による粉砕物を、第１水槽において、第１の比重である比重１．０の水に浮遊する第１水槽浮遊物と、沈降する第１水槽沈降物とに分離する第１水槽選別工程と、
前記第１水槽選別工程の前記第１水槽沈降物から、燃料用原料を回収するため、第２水槽において、第２の比重である比重１．０乃至１．３４の液体に浮遊する第２水槽浮遊物と、沈降する第２水槽沈降物とに分離する第２水槽選別工程と、
前記第１水槽浮遊物を、脱水及び乾燥して、ケミカルリサイクル原料として回収する第１回収工程と、
前記第２水槽浮遊物を、脱水及び乾燥して、燃料用原料として回収する第２回収工程と、を有する
ことを特徴とする廃棄物の選別方法。
【請求項２】
請求項１に記載の廃棄物の選別方法であって、
前記第２回収工程で回収された第２の回収物を、火力発電の燃料用原料として利用する
ことを特徴とする廃棄物の選別方法。
【請求項３】
請求項１に記載の廃棄物の選別方法であって、
前記第２水槽選別工程は、前記第１水槽選別工程の前に行われ、
前記第２水槽浮遊物を、前記第１水槽選別工程の対象とする
ことを特徴とする廃棄物の選別方法。
【請求項４】
自動車、家電製品、建築材、プラスチック容器、破砕プラスチックの多種類のプラスチックを含む廃棄物から、リサイクル資源の利用者に応じてリサイクル資源を選別回収するリサイクル資源の生成方法であって、
前記廃棄物の波長を解析して特定の材料を取り除き、残存物を得る光学式選別工程と、
前記光学式選別工程による残存物を所定の大きさに破砕し、破砕物を得る破砕工程と、
前記破砕工程による破砕物から金属類磁性体を、磁力を用いて分離、回収する鉄分分離回収工程と、
前記鉄分分離回収工程により分離した鉄分離破砕物に含まれる非鉄分を分離、回収する非鉄分分離回収工程と、
前記鉄分分離回収工程と非鉄分分離回収工程によって金属を除去した破砕物を、さらに小さく粉砕し、洗浄する粉砕洗浄工程と、
前記粉砕洗浄工程で細かくした粉砕物を、ケミカルリサイクル原料を回収するため、第１水槽において、第１の比重である比重１．０の水に浮遊する第１水槽浮遊物と、沈降する第１水槽沈降物とに分離する第１水槽選別工程と、
前記第１水槽選別工程の前記第１水槽沈降物から、燃料用原料を回収するため、第２水槽において、第２の比重である比重１．０乃至１．３４の液体に浮遊する第２水槽浮遊物と、沈降する第２水槽沈降物とに分離する第２水槽選別工程と、
前記第１水槽浮遊物を、脱水及び乾燥して、ケミカルリサイクル原料として回収する第１回収工程と、
前記第２水槽浮遊物を、脱水及び乾燥して、燃料用原料として回収する第２回収工程とを有する
ことを特徴とするリサイクル資源の生成方法。
【請求項５】
自動車、家電製品、建築材、プラスチック容器、破砕プラスチックの多種類のプラスチックを含む廃棄物から、リサイクル資源の利用者に応じてリサイクル資源を選別回収する廃棄物の選別方法であって、
前記廃棄物の波長を解析して特定の材料を取り除き、残存物を得る光学式選別工程と、
前記光学式選別工程による残存物を所定の大きさに破砕し、破砕物を得る破砕工程と、
前記破砕工程による破砕物から金属類磁性体を、磁力を用いて分離、回収する鉄分分離回収工程と、
前記鉄分分離回収工程により分離した鉄分離破砕物に含まれる非鉄分を分離、回収する非鉄分分離回収工程と、
前記鉄分分離回収工程と非鉄分分離回収工程によって金属を除去した破砕物を、さらに小さく粉砕し、洗浄する粉砕洗浄工程と、
前記粉砕洗浄工程で細かくした粉砕物を、ケミカルリサイクル原料を回収するため、第３水槽において、第１の比重に相当する第１の水流で浮遊する第１水流浮遊物と、沈降する第１水流沈降物とに分離する第１水流選別工程と、
前記第１水流選別工程の前記第１水流沈降物から、燃料用原料を回収するため、第４水槽において、第２の比重に相当し、前記第１の水流より早い第２の水流で浮遊する第２水流浮遊物と、沈降する第２水流沈降物とに分離する第２水流選別工程と、
前記第１水流浮遊物を、脱水及び乾燥して、ケミカルリサイクル原料として回収する第３回収工程と、
前記第２水流浮遊物を、脱水及び乾燥して、燃料用原料の対象として回収する第４回収工程とを有する
ことを特徴とする廃棄物の選別方法。
【請求項６】
請求項５に記載の廃棄物の選別方法であって、
前記燃料用原料は、火力発電の燃料用原料である
ことを特徴とする廃棄物の選別方法。
【請求項７】
自動車、家電製品、建築材、プラスチック容器、破砕プラスチックの多種類プラスチックを含む廃棄物から、リサイクル資源の利用者に応じてリサイクル資源を選別回収するリサイクル資源の生成方法であって、
前記廃棄物の波長を解析して特定の材料を取り除き、残存物を得る光学式選別工程と、
前記光学式選別工程による残存物を所定の大きさに破砕し、破砕物を得る破砕工程と、
前記破砕工程による破砕物から金属類磁性体を、磁力を用いて分離、回収する鉄分分離回収工程と、
前記鉄分分離回収工程により分離した鉄分離破砕物に含まれる非鉄分を分離、回収する非鉄分分離回収工程と、
前記鉄分分離回収工程と非鉄分分離回収工程によって金属を除去した破砕物を、さらに小さく粉砕し、洗浄する粉砕洗浄工程と、
前記粉砕洗浄工程で細かくした粉砕物を、ケミカルリサイクル原料を回収するため、第３水槽において、第１の比重に相当する第１の水流で浮遊する第１水流浮遊物と、沈降する第１水流沈降物とに分離する第１水流選別工程と、
前記第１水流選別工程の前記第１水流沈降物から、燃料用原料を回収するため、第４水槽において、第２の比重に相当し、前記第１の水流より早い第２の水流で浮遊する第２水流浮遊物と、沈降する第２水流沈降物とに分離する第２水流選別工程と、
前記第１水流浮遊物を、脱水及び乾燥して、ケミカルリサイクル原料のとして回収する第３回収工程と、
前記第２水流浮遊物を、脱水及び乾燥して、燃料用原料の対象として回収する第４回収工程とを有する
ことを特徴とするリサイクル資源の生成方法。
【請求項８】
自動車、家電製品、建築材、プラスチック容器、破砕プラスチックの多種類のプラスチックを含む廃棄物から、リサイクル資源の利用者に応じてリサイクル資源を選別回収する廃棄物の選別方法であって、
前記廃棄物の波長を解析して特定の材料を取り除き、残存物を得る光学式選別工程と、
前記光学式選別工程による残存物を所定の大きさに破砕し、破砕物を得る破砕工程と、
前記破砕工程による破砕物から金属類磁性体を、磁力を用いて分離、回収する鉄分分離回収工程と、
前記鉄分分離回収工程により分離した鉄分離破砕物に含まれる非鉄分を分離、回収する非鉄分分離回収工程と、
前記鉄分分離回収工程と非鉄分分離回収工程によって金属を除去した破砕物を、さらに小さく粉砕し、洗浄する粉砕洗浄工程と、
前記粉砕洗浄工程で細かくした粉砕物を、ケミカルリサイクル原料を回収するため、第５水槽において、第１の比重である比重１．０の水に浮遊する第３水槽浮遊物と、沈降する第３水槽沈降物とに分離する第３水槽比重選別工程と、
前記第３水槽比重選別工程の前記第３水槽沈降物から、燃料用原料を回収するため、第６水槽において、第２の比重に相当する第３の水流で浮遊する第３水流浮遊物と、沈降する第３水流沈降物とに分離する第３水流選別工程と、
前記第３水槽浮遊物を、脱水及び乾燥して、ケミカルリサイクル原料の対象として回収する第５回収工程と、
前記第３水流浮遊物を、脱水及び乾燥して、燃料用原料の対象として回収する第６回収工程とを有する
ことを特徴とする廃棄物の選別方法。
【請求項９】
請求項８に記載の廃棄物の選別方法であって、
前記燃料用原料は、火力発電の燃料用原料であることを特徴とする廃棄物の選別方法。
【請求項１０】
自動車、家電製品、建築材、プラスチック容器、破砕プラスチックの多種類のプラスチックを含む廃棄物から、リサイクル資源の利用者に応じてリサイクル資源を選別回収する廃棄物の比重選別処理装置であって、
前記廃棄物の波長を解析して特定の材料を取り除き、残存物を得る光学式選別装置と、
前記光学式選別装置による残存物を所定の大きさに破砕する破砕機と、
前記破砕機による破砕物から鉄分を分離、回収する磁力選別機と、
前記磁力選別機により分離した鉄分離破砕物の非鉄分を、分離、回収する非鉄分分離機と、
前記磁力選別機と前記非鉄分分離機によって金属を除去した破砕物を、さらに小さく粉砕し、洗浄する粉砕洗浄機と、
前記粉砕洗浄機で粉砕した粉砕物を水槽において、ケミカルリサイクル原料を回収するため、第１の比重である比重１．００未満の液体に浮遊する第１水槽浮遊物と、沈降する第１水槽沈降物に選別する第１比重選別水槽と、
前記第１水槽沈降物を水槽において、燃料用原料を回収するため、第２の比重である比重１．３４の液体に浮遊する第２水槽浮遊物と、沈降する第２水槽沈降物とに選別する第２比重選別水槽と、
前記第１水槽浮遊物および前記第２水槽浮遊物を脱水する脱水装置と、
前記脱水装置で脱水された前記第１水槽浮遊物と前記第２水槽浮遊物をそれぞれ乾燥する乾燥機とを有し、
前記乾燥機で乾燥された、前記第１比重選別水槽の前記第１水槽浮遊物を、ケミカルリサイクル原料として回収し、
前記乾燥機で乾燥された、前記第２比重選別水槽の前記第２水槽浮遊物を、燃料用原料として回収する
ことを特徴とする廃棄物の比重選別処理装置。
【請求項１１】
自動車、家電製品、建築材、プラスチック容器、破砕プラスチックの多種類のプラスチックを含む廃棄物から、リサイクル資源の利用者に応じてリサイクル資源を選別回収する廃棄物の比重選別処理装置であって、
前記廃棄物の波長を解析して特定の材料を取り除き、残存物を得る光学式選別装置と、
前記光学式選別装置による残存物を所定の大きさに破砕する破砕機と、
前記破砕機による破砕物から鉄分を分離、回収する磁力選別機と、
前記磁力選別機により分離した鉄分離破砕物の非鉄分を、分離、回収する非鉄分分離機と、
前記磁力選別機と前記非鉄分分離機によって金属を除去した破砕物を、さらに小さく粉砕し、洗浄する粉砕洗浄機と、
ケミカルリサイクル原料を回収するため、前記粉砕洗浄機で粉砕した粉砕物を水槽において、第１の比重である比重１．００未満に相当する水流によって第１水流浮遊物と、第１水流沈降物に選別する第１水流選別水槽と、
燃料用原料を回収するため、前記第１水流沈降物について、第２の比重である比重１．３４に相当する水流によって、浮遊する第２水流浮遊物と、沈降する第２水流沈降物とに選別する第２水流選別水槽と、
前記第１水流浮遊物および前記第１水流沈降物を脱水する脱水装置と、
前記脱水装置で脱水された前記第１水流浮遊物と前記第２水流浮遊物をそれぞれ乾燥する乾燥機とを有し、
前記乾燥機で乾燥された、前記第１水流選別水槽の前記第１水流浮遊物を、ケミカルリサイクル原料として回収し、
前記乾燥機で乾燥された、前記第２水流選別水槽の前記第２水流浮遊物を、前記第２水流浮遊物から燃料用原料として回収する
ことを特徴とする廃棄物の比重選別処理装置。
【請求項１２】
自動車、家電製品、建築材、プラスチック容器、破砕プラスチックの多種類のプラスチックを含む廃棄物から、リサイクル資源の利用者に応じてリサイクル資源を選別回収する廃棄物の比重選別処理装置であって、
前記廃棄物の波長を解析して特定の材料を取り除き、残存物を得る光学式選別装置と、
前記光学式選別装置による残存物を所定の大きさに破砕する破砕機と、
前記破砕機による破砕物から鉄分を分離、回収する磁力選別機と、
前記磁力選別機により分離した鉄分離破砕物の非鉄分を、分離、回収する非鉄分分離機と、
前記磁力選別機と前記非鉄分分離機によって金属を除去した破砕物を、さらに小さく粉砕し、洗浄する粉砕洗浄機と、
前記粉砕洗浄機で粉砕した粉砕物を水槽において、ケミカルリサイクル原料を回収するため、第１の比重である比重１．００未満の液体に浮遊する第３水槽浮遊物と、沈降する第３水槽沈降物に選別する第３比重選別水槽と、
燃料用原料を回収するため、前記第３水槽沈降物を水槽において、第２の比重である比重１．３４に相当する水流によって、浮遊する第３水流浮遊物と、沈降する第３水流沈降物とに選別する第３水流選別水槽と、
前記第３水槽浮遊物および前記第３水流浮遊物を脱水する脱水装置と、
前記脱水装置で脱水された前記第３水槽浮遊物と前記第３水流浮遊物をそれぞれ乾燥する乾燥機とを有し、
前記乾燥機で乾燥された、前記第３比重選別水槽の前記第３水槽浮遊物を、ケミカルリサイクル原料として回収し、
前記乾燥機で乾燥された、前記第３水流選別水槽の前記第３水流浮遊物を、燃料用原料として回収する
ことを特徴とする廃棄物の比重選別処理装置。
【手続補正２】
【補正対象書類名】明細書
【補正対象項目名】００１６
【補正方法】変更
【補正の内容】
【００１６】
上記課題を解決するための選別方法の一形態は、自動車、家電製品、建築材、プラスチック容器、破砕プラスチックの多種類のプラスチックを含む廃棄物から、リサイクル資源の利用者に応じてリサイクル資源を選別回収する廃棄物の選別方法であって、前記廃棄物の波長を解析して特定の材料を取り除き、残存物を得る光学式選別工程と、前記光学式選別工程による残存物を所定の大きさに破砕し、破砕物を得る破砕工程と、前記破砕工程による破砕物から金属類磁性体を、磁力を用いて分離、回収する鉄分分離回収工程と、前記鉄分分離回収工程により分離した鉄分離破砕物に含まれる非鉄分を分離、回収する非鉄分分離回収工程と、前記鉄分分離回収工程と非鉄分分離回収工程によって金属を除去した破砕物を、さらに小さく粉砕し、洗浄する粉砕洗浄工程と、前記粉砕洗浄工程による粉砕物を、第１水槽において、第１の比重である比重１．０の水に浮遊する第１水槽浮遊物と、沈降する第１水槽沈降物とに分離する第１水槽選別工程と、前記第１水槽選別工程の前記第１水槽沈降物から、燃料用原料を回収するため、第２水槽において、第２の比重である比重１．０乃至１．３４の液体に浮遊する第２水槽浮遊物と、沈降する第２水槽沈降物とに分離する第２水槽選別工程と、前記第１水槽浮遊物を、脱水及び乾燥して、ケミカルリサイクル原料として回収する第１回収工程と、前記第２水槽浮遊物を、脱水及び乾燥して、燃料用原料として回収する第２回収工程と、を有する。
【手続補正３】
【補正対象書類名】明細書
【補正対象項目名】００１７
【補正方法】変更
【補正の内容】
【００１７】
上記課題を解決するための選別方法の他の一形態は、自動車、家電製品、建築材、プラスチック容器、破砕プラスチックの多種類のプラスチックを含む廃棄物から、リサイクル資源の利用者に応じてリサイクル資源を選別回収する廃棄物の選別方法であって、前記廃棄物の波長を解析して特定の材料を取り除き、残存物を得る光学式選別工程と、前記光学式選別工程による残存物を所定の大きさに破砕し、破砕物を得る破砕工程と、前記破砕工程による破砕物から金属類磁性体を、磁力を用いて分離、回収する鉄分分離回収工程と、前記鉄分分離回収工程により分離した鉄分離破砕物に含まれる非鉄分を分離、回収する非鉄分分離回収工程と、前記鉄分分離回収工程と非鉄分分離回収工程によって金属を除去した破砕物を、さらに小さく粉砕し、洗浄する粉砕洗浄工程と、前記粉砕洗浄工程で細かくした粉砕物を、ケミカルリサイクル原料を回収するため、第３水槽において、第１の比重に相当する第１の水流で浮遊する第１水流浮遊物と、沈降する第１水流沈降物とに分離する第１水流選別工程と、前記第１水流選別工程の前記第１水流沈降物から、燃料用原料を回収するため、第４水槽において、第２の比重に相当し、前記第１の水流より早い第２の水流で浮遊する第２水流浮遊物と、沈降する第２水流沈降物とに分離する第２水流選別工程と、
前記第１水流浮遊物を、脱水及び乾燥して、ケミカルリサイクル原料として回収する第３回収工程と、前記第２水流浮遊物を、脱水及び乾燥して、燃料用原料の対象として回収する第４回収工程とを有する。
【手続補正４】
【補正対象書類名】明細書
【補正対象項目名】００１８
【補正方法】変更
【補正の内容】
【００１８】
上記課題を解決するための選別方法の他の一形態は、自動車、家電製品、建築材、プラスチック容器、破砕プラスチックの多種類のプラスチックを含む廃棄物から、リサイクル資源の利用者に応じてリサイクル資源を選別回収する廃棄物の選別方法であって、前記廃棄物の波長を解析して特定の材料を取り除き、残存物を得る光学式選別工程と、前記光学式選別工程による残存物を所定の大きさに破砕し、破砕物を得る破砕工程と、前記破砕工程による破砕物から金属類磁性体を、磁力を用いて分離、回収する鉄分分離回収工程と、前記鉄分分離回収工程により分離した鉄分離破砕物に含まれる非鉄分を分離、回収する非鉄分分離回収工程と、前記鉄分分離回収工程と非鉄分分離回収工程によって金属を除去した破砕物を、さらに小さく粉砕し、洗浄する粉砕洗浄工程と、前記粉砕洗浄工程で細かくした粉砕物を、ケミカルリサイクル原料を回収するため、第５水槽において、第１の比重である比重１．０の水に浮遊する第３水槽浮遊物と、沈降する第３水槽沈降物とに分離する第３水槽比重選別工程と、前記第３水槽比重選別工程の前記第３水槽沈降物から、燃料用原料を回収するため、第６水槽において、第２の比重に相当する第３の水流で浮遊する第３水流浮遊物と、沈降する第３水流沈降物とに分離する第３水流選別工程と、前記第３水槽浮遊物を、脱水及び乾燥して、ケミカルリサイクル原料の対象として回収する第５回収工程と、
前記第３水流浮遊物を、脱水及び乾燥して、燃料用原料の対象として回収する第６回収工程とを有する。
【手続補正５】
【補正対象書類名】明細書
【補正対象項目名】００１９
【補正方法】変更
【補正の内容】
【００１９】
上記課題を解決するためのリサイクル資源の生成方法の一態様は、自動車、家電製品、建築材、プラスチック容器、破砕プラスチックの多種類のプラスチックを含む廃棄物から、リサイクル資源の利用者に応じてリサイクル資源を選別回収するリサイクル資源の生成方法であって、前記廃棄物の波長を解析して特定の材料を取り除き、残存物を得る光学式選別工程と、前記光学式選別工程による残存物を所定の大きさに破砕し、破砕物を得る破砕工程と、前記破砕工程による破砕物から金属類磁性体を、磁力を用いて分離、回収する鉄分分離回収工程と、前記鉄分分離回収工程により分離した鉄分離破砕物に含まれる非鉄分を分離、回収する非鉄分分離回収工程と、前記鉄分分離回収工程と非鉄分分離回収工程によって金属を除去した破砕物を、さらに小さく粉砕し、洗浄する粉砕洗浄工程と、前記粉砕洗浄工程で細かくした粉砕物を、ケミカルリサイクル原料を回収するため、第１水槽において、第１の比重である比重１．０の水に浮遊する第１水槽浮遊物と、沈降する第１水槽沈降物とに分離する第１水槽選別工程と、前記第１水槽選別工程の前記第１水槽沈降物から、燃料用原料を回収するため、第２水槽において、第２の比重である比重１．０乃至１．３４の液体に浮遊する第２水槽浮遊物と、沈降する第２水槽沈降物とに分離する第２水槽選別工程と、前記第１水槽浮遊物を、脱水及び乾燥して、ケミカルリサイクル原料として回収する第１回収工程と、前記第２水槽浮遊物を、脱水及び乾燥して、燃料用原料として回収する第２回収工程とを有する。